"透明支持体の一方の面上に配向膜、光学異方性層、及びハードコート層をこの順で有し、前記配向膜と前記光学異方性層、及び、前記光学異方性層と前記ハードコート層が直接接している光学フィルムであって、前記光学異方性層が不飽和二重結合を有する液晶性化合物を含有する組成物から形成されたものであり、前記光学異方性層と前記ハードコート層が共有結合しており、光学フィルムの波長550nmにおける面内レターデーションが80~200nmであり、波長550nmにおける厚さ方向のレターデーションが-70~70nmである、画像表示装置用表面フィルムとして用いられる光学フィルム。前記光学異方性層が不飽和二重結合を有する液晶性化合物を全固形分に対して50質量以上含有する組成物から形成されたものである請求項1に記載の光学フィルム。前記配向膜、及び前記ハードコート層がいずれも不飽和二重結合を有する化合物を含有する組成物から形成されたものである請求項1又は2に記載の光学フィルム。前記配向膜、及び前記ハードコート層がいずれも不飽和二重結合を有する化合物を全固形分に対して50質量以上含有する組成物から形成されたものである請求項3に記載の光学フィルム。前記液晶性化合物がディスコティック液晶性化合物である請求項1~4のいずれか1項に記載の光学フィルム。前記配向膜と前記光学異方性層が共有結合している請求項1~5のいずれか1項に記載の光学フィルム。前記配向膜が不飽和二重結合を有するポリビニルアルコールを含有する組成物から形成されたものである請求項1~6のいずれか1項に記載の光学フィルム。前記配向膜が不飽和二重結合を有する化合物及び光重合開始剤を含有する組成物から形成されたものである請求項1~7のいずれか1項に記載の光学フィルム。前記透明支持体の波長550nmにおける厚さ方向のレターデーションが20~100nmである請求項1~8のいずれか1項に記載の光学フィルム。前記透明支持体の波長380nmの光の透過率が10以下である、請求項1~9のいずれか1項に記載の光学フィルム。前記ハードコート層の前記透明支持体とは反対側に、前記透明支持体より屈折率の低い低屈折率層を有する請求項1~10のいずれか1項に記載の光学フィルム。長さ方向を基準に面内レターデーションの遅相軸が時計回り又は反時計回りに5~85°である、長尺ロール状の請求項1~11のいずれか1項に記載の光学フィルム。液晶表示装置用表面フィルムとして用いられる請求項1~12のいずれか1項に記載の光学フィルム。少なくとも1つの保護膜と偏光膜とを有する偏光板であって、前記少なくとも1つの保護膜が請求項1~13のいずれか1項に記載の光学フィルムであり、前記光学フィルムの透明支持体側の表面と前記偏光膜とが貼合された偏光板。請求項1~13のいずれか1項に記載の光学フィルム、又は請求項14に記載の偏光板を少なくとも1つ含む画像表示装置。視認側から、請求項1~13のいずれか1項に記載の光学フィルムと、偏光膜と、液晶セルとをこの順に有する液晶表示装置であって、前記光学フィルムが、前記ハードコート層が視認側に、前記透明支持体が前記偏光膜側になるように配置された液晶表示装置。請求項1~13のいずれか1項に記載の光学フィルムの製造方法であって、透明支持体上に配向膜を形成する工程、該配向膜上に直接、不飽和二重結合を有する液晶性化合物を含有する光学異方性層形成用組成物を塗布し、塗布された光学異方性層形成組成物に電離放射線を照射して半硬化状態の光学異方性層を形成する工程、及び該半硬化状態の光学異方性層上に直接、ハードコート層形成用組成物を塗布し、塗布されたハードコート層形成用組成物及び半硬化状態の光学異方性層に電離放射線を照射して、ハードコート層を形成するとともに、前記半硬化状態の光学異方性層を更に硬化する工程を有する、光学フィルムの製造方法。以上をまとめると、位相差と表面耐擦傷性を付与することができ、かつ薄型化の要求を満たす偏光板を提供することができる光学フィルムの開発が必要である。本発明者らはハードコート層と光学異方性層の基材の共通化による表面部材の薄型化を検討し、ハードコート層を光学異方性層に直接積層することで透明支持体と粘着剤層を省略できることに思い至った。すなわち、ハードコート層/光学異方性層/配向膜/透明支持体/偏光子/保護フィルムという構成を取ることで薄型化が可能になることを見出した。また、上記構成を有する、光学異方性層を用いた時分割2眼立体視の透過型液晶表示装置に適した表面フィルムの開発に着手したところ、従来知られていなかった、新たな2つの問題を発見した。第1の問題は特許文献2に記載されているトリアセチルセルロースフィルムを透明支持体として、重合性棒状液晶性化合物から作成されるλ/4層を搭載した時分割2眼立体視の透過型液晶表示装置は、正面の表示性能には優れているものの、斜め方向から見た時にクロストークが観察され画像品位が低下するという問題である。この問題は、光学フィルムのRe及びRthを制御し、NzファクターRth/Re0.5を05に近くすることができれば、解決し得ることを本発明者らは見出した。本発明の光学フィルムの構成ハードコート層/光学異方性層/配向膜/透明支持体は、Nzファクターを05に近くすることができるが、後述する比較例試料140のように、単にλ/4板上にハードコートフィルムを形成したハードコート層/透明支持体/粘着剤層/光学異方性層/配向膜/透明支持体という構成ではNzファクターは1より大きく、斜め方向から見た時にクロストークが解消されないことがわかった。第2の問題は、密着性の問題である。光学異方性層を形成し、該光学異方性層上にハードコート層を積層したところ、ハードコート層と光学異方性層の間に充分な密着性が得られず、簡単にハードコート層が剥離してしまうことがわかった。前述のように、特許文献2に記載の技術などでは、光学異方性層は偏光子と液晶セルの間に存在していたため、密着性耐剥離性に関しては過酷な条件で検討されることはなかった。これに対し、前記光学フィルムを画像表示装置における表面フィルムとして用いる場合は、光学異方性層はハードコート層の直下に位置し、画像表示装置の表面近傍に位置することになり、密着性等の物理強度に対する要求は格段に大きくなる。従って、ハードコート層と光学異方性層の密着性の問題は極めて深刻な問題である。本発明は、上記問題をも解決することができるものであり、表面保護フィルムと位相差フィルムの機能を有する複合フィルムに関するもので、生産性が高く、表面硬度が高く、各層間の密着性などの物理強度に優れ、搭載した画像表示装置の画像品位にも優れ、偏光板の薄型化に好適な光学フィルムを提供することである。また、このような光学フィルムを搭載した偏光板や画像表示装置にも関する。本発明者らは、鋭意検討の結果、ハードコート層と光学異方性層の基材を共通化し、光学異方性層上に直接ハードコート層を積層した光学フィルムにおいて、光学異方性層を形成する材料を特定のものとし、光学フィルムの面内レターデーションと厚さ方向のレターデーションを制御することで、これらの問題を全て解決できることを見出し、本発明の完成に至った。特にセルロースアシレートからなる支持体を用い、円盤状液晶性化合物を含有する組成物から形成される光学異方性層を有するものは斜め方向の画像品位にも特に優れていた。以下の構成により、本発明の上記課題は達成することができる。1.透明支持体の一方の面上に配向膜、光学異方性層、及びハードコート層をこの順で有し、前記配向膜と前記光学異方性層、及び、前記光学異方性層と前記ハードコート層が直接接している光学フィルムであって、前記光学異方性層が不飽和二重結合を有する液晶性化合物を含有する組成物から形成されたものであり、前記光学異方性層と前記ハードコート層が共有結合しており、光学フィルムの波長550nmにおける面内レターデーションが80~200nmであり、波長550nmにおける厚さ方向のレターデーションが-70~70nmである、画像表示装置用表面フィルムとして用いられる光学フィルム。2.前記光学異方性層が不飽和二重結合を有する液晶性化合物を全固形分に対して50質量以上含有する組成物から形成されたものである上記1に記載の光学フィルム。3.前記配向膜、及び前記ハードコート層がいずれも不飽和二重結合を有する化合物を含有する組成物から形成されたものである上記1又は2に記載の光学フィルム。4.前記配向膜、及び前記ハードコート層がいずれも不飽和二重結合を有する化合物を全固形分に対して50質量以上含有する組成物から形成されたものである上記3に記載の光学フィルム。5.前記液晶性化合物がディスコティック液晶性化合物である上記1~4のいずれか1項に記載の光学フィルム。6.前記配向膜と前記光学異方性層が共有結合している上記1~5のいずれか1項に記載の光学フィルム。7.前記配向膜が不飽和二重結合を有するポリビニルアルコールを含有する組成物から形成されたものである上記1~6のいずれか1項に記載の光学フィルム。8.前記配向膜が不飽和二重結合を有する化合物及び光重合開始剤を含有する組成物から形成されたものである上記1~7のいずれか1項に記載の光学フィルム。9.前記透明支持体の波長550nmにおける厚さ方向のレターデーションが20~100nmである上記1~8のいずれか1項に記載の光学フィルム。10.前記透明支持体の波長380nmの光の透過率が10以下である、上記1~9のいずれか1項に記載の光学フィルム。11.前記ハードコート層の前記透明支持体とは反対側に、前記透明支持体より屈折率の低い低屈折率層を有する上記1~10のいずれか1項に記載の光学フィルム。12.長さ方向を基準に面内レターデーションの遅相軸が時計回り又は反時計回りに5~85°である、長尺ロール状の上記1~11のいずれか1項に記載の光学フィルム。13.液晶表示装置用表面フィルムとして用いられる上記1~12のいずれか1項に記載の光学フィルム。14.少なくとも1つの保護膜と偏光膜とを有する偏光板であって、前記少なくとも1つの保護膜が上記1~13のいずれか1項に記載の光学フィルムであり、前記光学フィルムの透明支持体側の表面と前記偏光膜とが貼合された偏光板。15.上記1~13のいずれか1項に記載の光学フィルム、又は上記14に記載の偏光板を少なくとも1つ含む画像表示装置。16.視認側から、上記1~13のいずれか1項に記載の光学フィルムと、偏光膜と、液晶セルとをこの順に有する液晶表示装置であって、前記光学フィルムが、前記ハードコート層が視認側に、前記透明支持体が前記偏光膜側になるように配置された液晶表示装置。17.上記1~13のいずれか1項に記載の光学フィルムの製造方法であって、透明支持体上に配向膜を形成する工程、該配向膜上に直接、不飽和二重結合を有する液晶性化合物を含有する光学異方性層形成用組成物を塗布し、塗布された光学異方性層形成組成物に電離放射線を照射して半硬化状態の光学異方性層を形成する工程、及び該半硬化状態の光学異方性層上に直接、ハードコート層形成用組成物を塗布し、塗布されたハードコート層形成用組成物及び半硬化状態の光学異方性層に電離放射線を照射して、ハードコート層を形成するとともに、前記半硬化状態の光学異方性層を更に硬化する工程を有する、光学フィルムの製造方法。本発明によれば、生産性が高く、表面硬度が高く、密着性などの物理強度に優れ、搭載した画像表示装置の画像品位光学補償に優れ、クロストークなどがないにも優れ、偏光板やそれを搭載した画像表示装置の薄型化に寄与できる、画像表示装置用の表面フィルムとして好適な光学フィルムを提供することができる。また、本発明の光学フィルムは、透過型液晶表示装置をベースとした立体型画像表示装置に適している。以下、本発明を実施するための形態について詳細に説明するが、本発明はこれらに限定されるものではない。なお、本明細書において、数値が物性値、特性値等を表す場合に、数値1~数値2という記載は数値1以上数値2以下の意味を表す。本発明の光学フィルムは、透明支持体の一方の面上に配向膜、光学異方性層、及びハードコート層をこの順で有し、前記配向膜と前記光学異方性層、及び、前記光学異方性層と前記ハードコート層が直接接している光学フィルムであって、前記光学異方性層が不飽和二重結合を有する液晶性化合物を含有する組成物から形成されたものであり、前記光学異方性層と前記ハードコート層が共有結合しており、光学フィルムの波長550nmにおける面内レターデーションが80~200nmであり、波長550nmにおける厚さ方向のレターデーションが-70~70nmである、画像表示装置用表面フィルムとして用いられる光学フィルムである。以下、本発明の光学フィルム、偏光板、画像表示装置に使用される材料、及びそれらの製造方法について詳細に説明する。[透明支持体][透明支持体の材質]本発明の透明支持体を形成する材料としては、光学性能、透明性、機械的強度、熱安定性、水分遮蔽性、等方性などに優れるポリマーが好ましい。本発明でいう透明とは、可視光の透過率が60以上であることを示し、好ましくは80以上であり、特に好ましくは90以上である。例えば、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリルスチレン共重合体AS樹脂等のスチレン系ポリマーなどがあげられる。また、ポリエチレン、ポリプロピレン等のポリオレフィン、エチレンプロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、又は前記ポリマーを混合したポリマーも例としてあげられる。また透明支持体として用いることができる高分子フィルムは、アクリル系、ウレタン系、アクリルウレタン系、エポキシ系、シリコーン系等の紫外線硬化型、熱硬化型の樹脂の硬化層として形成することもできる。また、本発明の透明支持体を形成する材料としては、熱可塑性ノルボルネン系樹脂を好ましく用いることが出来る。熱可塑性ノルボルネン系樹脂としては、日本ゼオン株製のゼオネックス、ゼオノア、JSR株製のアートン等があげられる。また、本発明の透明支持体を形成する材料としては、従来偏光板の透明保護フィルムとして用いられてきた、トリアセチルセルロースに代表される、セルロース系ポリマー特に好ましくは、セルロースアシレートを好ましく用いることができる。以下に、本発明の透明支持体の例として、主にセルロースアシレートについて詳細を説明するが、その技術的事項は、他の高分子フィルムについても同様に適用できることは明らかである。[セルロースアシレート置換度]次に上述のセルロースを原料に製造される本発明のセルロースアシレートについて記載する。セルロースアシレートはセルロースの水酸基がアシル化されたもので、その置換基はアシル基の炭素原子数が2のアセチル基から炭素原子数が22のものまでいずれも用いることができる。本発明のセルロースアシレートにおいて、セルロースの水酸基への置換度については特に限定されないが、セルロースの水酸基に置換する酢酸及び/又は炭素原子数3~22の脂肪酸の結合度を測定し、計算によって置換度を得ることができる。測定方法としては、ASTMのD-817-91に準じて実施することが出来る。セルロースアシレートにおいて、セルロースの水酸基への置換度については特に限定されないが、セルロースの水酸基へのアシル置換度が2.50~3.00であることが好ましい。更には置換度が2.75~3.00であることが好ましく、2.85~3.00であることがより好ましい。セルロースの水酸基に置換する酢酸及び/又は炭素原子数3~22の脂肪酸のうち、炭素数2~22のアシル基としては、脂肪族基でも芳香族基でもよく特に限定されず、単一でも2種類以上の混合物でもよい。これらによりアシル化されたセルロースエステルとしては、例えばセルロースのアルキルカルボニルエステル、アルケニルカルボニルエステルあるいは芳香族カルボニルエステル、芳香族アルキルカルボニルエステルなどであり、それぞれ更に置換された基を有していてもよい。好ましいアシル基としては、アセチル基、プロピオニル基、ブタノイル基、へプタノイル基、ヘキサノイル基、オクタノイル基、デカノイル基、ドデカノイル基、トリデカノイル基、テトラデカノイル基、ヘキサデカノイル基、オクタデカノイル基、iso-ブタノイル基、t-ブタノイル基、シクロヘキサンカルボニル基、オレオイル基、ベンゾイル基、ナフチルカルボニル基、シンナモイル基などを挙げることが出来る。これらの中でも、アセチル基、プロピオニル基、ブタノイル基、ドデカノイル基、オクタデカノイル基、t-ブタノイル基、オレオイル基、ベンゾイル基、ナフチルカルボニル基、シンナモイル基などが好ましく、アセチル基、プロピオニル基、ブタノイル基がより好ましい。[セルロースアシレートの重合度]本発明で好ましく用いられるセルロースアシレートの重合度は、粘度平均重合度で180~700であり、セルロースアセテートにおいては、180~550がより好ましく、180~400が更に好ましく、180~350が特に好ましい。[透明支持体の添加剤]本発明における透明支持体には、種々の添加剤例えば、光学的異方性調整剤、波長分散調整剤、微粒子、可塑剤、紫外線防止剤、劣化防止剤、剥離剤、などを加えることができ、これらについて以下に説明する。また、透明支持体がセルロースアシレートフィルムである場合、その添加する時期はドープ作製工程セルロースアシレート溶液の作製工程における何れでも良いが、ドープ作製工程の最後に添加剤を添加し調製する工程を行ってもよい。[紫外線吸収剤]本発明の光学フィルムの透明支持体は紫外線吸収剤UV吸収剤を含有することが好ましい。紫外線吸収剤を含有することで紫外線吸収性を付与することができる。透明支持体に紫外線吸収剤を含有させることで、外光に含まれる紫外線に曝されることで、支持体の黄変例えば波長400nmの透過率低下として観察される。や支持体の一方の面に積層される光学異方性層のレターデーション変化例えばRe変化として観測される。を防止することができる。UV吸収剤の具体例としては、例えば特開2006-199855号公報の[0059]から[0135]に記載の化合物が挙げられる。透明支持体の380nmの透過率は50以下であることが好ましく、20以下であることがより好ましく、10以下であることが更に好ましく、5以下であることが特に好ましい。[マット剤微粒子]本発明における透明支持体には、マット剤として微粒子を加えることが好ましい。微粒子としては、二酸化珪素、二酸化チタン、酸化アルミニウム、酸化ジルコニウム、炭酸カルシウム、タルク、クレイ、焼成カオリン、焼成珪酸カルシウム、水和ケイ酸カルシウム、ケイ酸アルミニウム、ケイ酸マグネシウム及びリン酸カルシウムを挙げることができる。微粒子はケイ素を含むものが濁度が低くなる点で好ましく、特に二酸化珪素が好ましい。二酸化珪素の微粒子は、1次平均粒子径が20nm以下であり、かつ見かけ比重が30g/リットル以上であるものが好ましい。1次粒子の平均径が5~16nmと小さいものがフィルムのヘイズを下げることができより好ましい。見かけ比重は70~200g/リットルが好ましく、90~200g/リットルがより好ましく、100~200g/リットルが更に好ましい。見かけ比重が大きい程、高濃度の分散液を作ることが可能になり、ヘイズ、凝集物が良化するため好ましい。これらの微粒子は、通常平均粒子径が0.1~3.0μmの2次粒子を形成し、これらの微粒子はフィルム中では、1次粒子の凝集体として存在し、フィルム表面に0.1~3.0μmの凸部を形成させる。2次平均粒子径は0.2μm以上1.5μm以下が好ましく、0.4μm以上1.2μm以下が更に好ましく、0.6μm以上1.1μm以下が最も好ましい。1次、2次粒子径はフィルム中の粒子を走査型電子顕微鏡で観察し、粒子に外接する円の直径をもって粒径とした。また、場所を変えて粒子200個を観察し、その平均値をもって平均粒子径とする。また、フィルム表面の凹凸の状態はAFMなどの手法により測定することができる。二酸化珪素の微粒子は、例えば、アエロジルR972、R972V、R974、R812、200、200V、300、R202、OX50、TT600以上日本アエロジル株製などの市販品を使用することができる。酸化ジルコニウムの微粒子は、例えば、アエロジルR976及びR811以上日本アエロジル株製の商品名で市販されており、使用することができる。これらの中でアエロジル200V、アエロジルR972Vが1次平均粒子径が20nm以下であり、かつ見かけ比重が70g/リットル以上である二酸化珪素の微粒子であり、光学フィルムの濁度を低く保ちながら、摩擦係数をさげる効果が大きいため特に好ましい。光学的異方性を低下させる化合物透明支持体の光学的異方性を低下させる化合物の具体例としては、例えば特開2006-199855号公報の[0035]から[0058]記載の化合物が挙げられるが、これら化合物に限定されない。可塑剤、劣化防止剤、剥離剤光学的異方性を低下させる化合物、UV吸収剤、マット剤の他に、前述のように、用途に応じた種々の添加剤例えば、可塑剤、劣化防止剤、剥離剤、赤外吸収剤、などを加えることができ、それらは固体でもよく油状物でもよい。これらの素材の詳細は、発明協会公開技報公技番号2001-1745、2001年3月15日発行、発明協会にて16頁~22頁に詳細に記載されている。[ナーリング]本発明における透明支持体は、幅広で薄膜であっても、ロール状態でハンドリングした際にブラックバンドの発生やフィルムの変形を抑制するために、透明支持体のフィルム端部にナーリング部を有することが好ましい。ナーリング部とは、透明長尺支持体の幅方向の端部に凹凸を付与して端部を嵩高くしたものであり、両端部に設けることが好ましい。ナーリング部として凹凸を付与する方法としては、フィルムに加熱されたエンボスロールを押し当てることにより形成することが出来る。エンボスロールには細かな凹凸が形成されており、これを押し当てることでフィルムに凹凸を形成し、端部を嵩高くすることが出来る。本発明に係るナーリング部の高さは、フィルム表面からエンボス凸部までの高さを言う。ナーリングは、透明支持体の表裏の両面に設けることもでき、片面に3以上設けることもできる。ナーリング部の高さは、光学異方性層及びハードコート層を含む光学機能層全体の膜厚よりも1μm以上高くすることが好ましく、1本のナーリング部の幅は、5mm~30mmの範囲であることが好ましい。フィルムの表裏の両面にナーリング部を設ける場合は、ナーリング部の高さの和が少なくとも1μm以上高くなればよい。1μm以上にすることで、ブラックバンドの発生やフィルムの変形を抑制効果が現れる。ナーリング部の高さは好ましくは光学機能層全体の膜厚よりも2μm~10μmの範囲で高くすることである。この範囲にすることで、ブラックバンドの発生やフィルムの変形が防止でき、巻きずれやナーリング部のふくらみによる支持体変形などの弊害も発生しない。[光学異方性層]本発明の光学フィルムが有する光学異方性層について説明する。光学異方性層とは、配向膜上に該層を形成することで位相差を生じさせる層をいう。本発明において、光学異方性層は透明支持体の一方の面上に設けられた配向膜に接するように設けられる。すなわち、光学異方性層は、透明支持体の一方の面上に設けられた配向膜に、他の層を介さずに直接積層される。また、本発明における光学異方性層は不飽和二重結合を有する液晶性化合物を含有する組成物から形成されたものである。本発明における光学異方性層は、各種用途に合わせ材料及び製造条件を選択することができるが、重合性液晶性化合物を用いたλ/4膜が一つの好ましい態様である。まず、光学特性の測定方法について説明する。本明細書において、Reλ、Rthλは、各々、波長λにおける面内のレターデーション、及び厚さ方向のレターデーションを表す。ReλはKOBRA21ADH、又はWR王子計測機器株製において、波長λnmの光をフィルム法線方向に入射させて測定される。測定波長λnmの選択にあたっては、波長選択フィルターをマニュアルで交換するか、又は測定値をプログラム等で変換して測定することができる。測定されるフィルムが、1軸又は2軸の屈折率楕円体で表されるものである場合には、以下の方法によりRthλが算出される。Rthλは、前記Reλを、面内の遅相軸KOBRA21ADH、又はWRにより判断されるを傾斜軸回転軸として遅相軸がない場合には、フィルム面内の任意の方向を回転軸とするのフィルム法線方向に対して法線方向から片側50°まで10度ステップで各々その傾斜した方向から波長λnmの光を入射させて全部で6点測定し、その測定されたレターデーション値と平均屈折率の仮定値及び入力された膜厚値を基にKOBRA21ADH又はWRが算出する。上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、KOBRA21ADH、又はWRが算出する。なお、遅相軸を傾斜軸回転軸として遅相軸がない場合には、フィルム面内の任意の方向を回転軸とする、任意の傾斜した2方向からレターデーション値を測定し、その値と平均屈折率の仮定値、及び入力された膜厚値dを基に、以下の式A、及び式IIIよりRthを算出することもできる。式A:なお、上記のReθは法線方向から角度θ傾斜した方向におけるレターデーション値を表す。また、式Aにおけるnxは、面内における遅相軸方向の屈折率を表し、nyは、面内においてnxに直交する方向の屈折率を表し、nzは、nx及びnyに直交する方向の屈折率を表す。Rth=nxny/2-nz×d式III測定されるフィルムが、1軸や2軸の屈折率楕円体で表現できないもの、いわゆる光学軸opticaxisがないフィルムの場合には、以下の方法により、Rthλは算出される。Rthλは、前記Reλを、面内の遅相軸KOBRA21ADH、又はWRにより判断されるを傾斜軸回転軸として、フィルム法線方向に対して-50°から50°まで10°ステップで各々その傾斜した方向から波長λnmの光を入射させて11点測定し、その測定されたレターデーション値と平均屈折率の仮定値及び入力された膜厚値を基にKOBRA21ADH又はWRが算出する。また、上記の測定において、平均屈折率の仮定値は、ポリマーハンドブックJOHNWILEYSONS,INC、各種光学フィルムのカタログの値を使用することができる。平均屈折率の値が既知でないものについては、アッベ屈折計で測定することができる。主な光学フィルムの平均屈折率の値を以下に例示する:セルロースアシレート1.48、シクロオレフィンポリマー1.52、ポリカーボネート1.59、ポリメチルメタクリレート1.49、ポリスチレン1.59である。これら平均屈折率の仮定値と膜厚を入力することで、KOBRA21ADH又はWRはnx、ny、nzを算出する。この算出されたnx,ny,nzよりNz=nx-nz/nx-nyが更に算出される。なお、本願実施例のReλ、Rthλは上記の方法のうち、1軸又は2軸の屈折率楕円体で表されるものとして算出した。[光学異方性層のレターデーション]本発明における光学異方性層の波長550nmにおける面内レターデーションRe550は80~200nmが好ましく、90~180nmがより好ましく、100~170nmが更に好ましい。また、本発明の光学フィルムの波長550nmにおける面内レターデーションRe550は80~200nmであり、100~170nmがより好ましく、110~160nmが更に好ましい。波長550nmにおける面内レターデーションRe550を上記範囲に抑制することにより、例えば、時分割2眼立体視の透過型液晶表示装置に搭載した時の正面のクロストークや、輝度低下を抑制することができる。特に視認者が顔を傾けて見た時に効果が顕著である。本発明における光学異方性層の波長550nmにおける厚さ方向のレターデーションRth550は-100~-40nmであることが好ましく、-90~-45nmがより好ましく、-85~-50nmが更に好ましく、-80~-55nmが特に好ましい。光学フィルムの波長550nmにおける厚さ方向のレターデーションRth550は-70~70nmであり、-60~60nmが好ましく、-50~50nmがより更に好ましく、-20~20nmが特に好ましい。Rth550を上記範囲に制御することにより、時分割2眼立体視の透過型液晶表示装置に搭載した時に斜め方向のクロストークや、輝度低下を抑制することができる。上記の波長550nmにおける、光学フィルムのRe550とRth550から算出されるNz=Rth550/Re5500.5は-0.50~1.50が好ましく、-0.10~1.10がより好ましく、0.1~0.9が更に好ましく、0.3~0.7が特に好ましい。[不飽和二重結合を有する液晶性化合物]本発明における光学異方性層は不飽和二重結合を有する液晶性化合物以下、単に液晶性化合物とも記載するを用いて形成される。用いられる液晶性化合物の種類については特に制限されない。例えば、低分子液晶性化合物を液晶状態においてネマチック配向に形成後、光架橋や熱架橋によって固定化して得られる光学異方性層や、高分子液晶性化合物を液晶状態においてネマチック配向に形成後、冷却することによって当該配向を固定化して得られる光学異方性層を用いることもできる。なお本発明では、光学異方性層に液晶性化合物が用いられる場合であっても、光学異方性層は、該液晶性化合物が重合等によって固定されて形成された層であり、層となった後はもはや液晶性を示す必要はない。重合性液晶性化合物は、多官能性重合性液晶性化合物でもよいし、単官能性重合性液晶性化合物でもよい。光学異方性層を形成するための組成物光学異方性層形成用組成物に含まれる液晶性化合物は不飽和二重結合を有する。液晶性化合物が不飽和二重結合を有することで、光学異方性層に隣接するハードコート層や配向膜との密着性を向上させることができる。該液晶性化合物は不飽和二重結合を含む基を有することが好ましく、該不飽和二重結合を含む基としては、メタアクリロイル基、ビニル基、スチリル基、アリル基などが好ましく挙げられ、メタアクリロイル基及び-COOCH=CH2がより好ましく、メタアクリロイル基が更に好ましい。液晶性化合物は、ディスコティック液晶性化合物円盤状液晶性化合物とも称するでもよいし、棒状液晶性化合物でもよいが、本発明の光学フィルムで好ましい光学特性特に波長550nmにおける厚さ方向のレターデーションを得るためには、ディスコティック液晶性化合物がより好ましい。前記光学異方性層において、液晶性化合物の分子は、垂直配向、水平配向、ハイブリッド配向及び傾斜配向のいずれかの配向状態に固定化されていることが好ましい。視野角依存性が対称である位相差板を作製するためには、ディスコティック液晶性化合物の円盤面がフィルム面光学異方性層の面方向に対して実質的に垂直であるか、又は、棒状液晶性化合物の長軸がフィルム面光学異方性層面に対して実質的に水平であることが好ましい。ディスコティック液晶性化合物が実質的に垂直とは、フィルム面光学異方性層面とディスコティック液晶性化合物の円盤面とのなす角度の平均値が70°~90°の範囲内であることを意味する。80°~90°がより好ましく、85°~90°が更に好ましい。棒状液晶性化合物が実質的に水平とは、フィルム面光学異方性層面と棒状液晶性化合物のダイレクターとのなす角度が0°~20°の範囲内であることを意味する。0°~10°がより好ましく、0°~5°が更に好ましい。液晶性化合物の分子をハイブリッド配向させて視野角依存性が非対称である光学補償フィルムを作製する場合、液晶性化合物のダイレクターの平均傾斜角は5~85°であることが好ましく、10~80°であることがより好ましく、15~75°であることが更に好ましい。本発明の光学フィルムにおいて光学異方性層は一層のみからなっていてもよいし、二層以上の光学異方性層の積層体であってもよい。前記光学異方性層は、棒状液晶性化合物又はディスコティック液晶性化合物等の液晶性化合物と、所望により、後述する重合開始剤や配向制御剤や他の添加剤を含む塗布液を、支持体上に形成された配向膜上に塗布することで形成することができる。光学異方性層形成用組成物中における不飽和二重結合を有する液晶性化合物の含有量の好ましい範囲は、組成物の全固形分に対して塗布液である場合は溶媒を除いた組成物に対して、50質量以上であることが好ましく、70~99質量であることがより好ましく、80~98質量であることが更に好ましい。上記範囲にすることで充分な位相差を薄膜で発現させることができる。また、光学異方性層形成用組成物中における不飽和二重結合を有する化合物の含有量上記の不飽和二重結合を有する液晶性化合物の含有量と後述の不飽和二重結合を有する非液晶性化合物の含有量の合計の好ましい範囲は組成物の全固形分に対して塗布液である場合は溶媒を除いた組成物に対して、70質量以上であることが好ましく、80~99質量であることがより好ましく、90~98質量であることが更に好ましい。上記範囲にすることで、光学異方性層に充分な物理強度を与えることができる。[ディスコティック液晶性化合物]本発明では、前記光学フィルムが有する光学異方性層の形成に、ディスコティック液晶性化合物を用いるのが好ましい。ディスコティック液晶性化合物は、様々な文献C.Destradeetal.,Mol.Crysr.Liq.Cryst.,vol.71,page1111981;日本化学会編、季刊化学総説、No.22、液晶の化学、第5章、第10章第2節1994;B.Kohneetal.,Angew.Chem.Soc.Chem.Comm.,page17941985;J.Zhangetal.,J.Am.Chem.Soc.,vol.116,page26551994に記載されている。ディスコティック液晶性化合物の重合については、特開平8-27284号公報に記載がある。本発明において好ましく用いることのできるディスコティック液晶性化合物の具体例としては、特開2009-97002号公報[0038]~[0069]記載の化合物1,3,5置換ベンゼン型ディスコティック液晶化合物が挙げられる。また、トリフェニレン化合物で、波長分散の小さいディスコティック液晶性化合物としては、特開2007-108732号公報の段落[0062]~[0067]記載の化合物等が挙げられる。前記のようにディスコティック液晶性化合物を用いて光学異方性層を形成する場合、フィルム面光学異方性層面とディスコティック液晶性化合物の円盤面とのなす角度の平均値が70°~90°の範囲内であることが好ましく、80°~90°がより好ましく、85°~90°が更に好ましい。透明支持体に求められる最適なレターデーションは光学異方性層を形成する材料によって異なる。光学異方性層がディスコティック液晶性化合物を含み、該ディスコティック液晶性化合物が上記角度で配向している場合、前記透明支持体の波長550nmにおける厚さ方向のレターデーションRth550は20~100nmが好ましく、30~90nmがより好ましく、40~80nmが特に好ましい。透明支持体のRth550を上記範囲に制御することにより、光学フィルムのRth550を前記の好ましい範囲に制御することができる。また透明支持体の波長550nmにおける面内レターデーションRe550は0~10nmが好ましく、0~8nmがより好ましく、0~6nmが特に好ましい。透明支持体としてセルロースアシレートフィルムを用いると、上記の好ましい厚さ方向のレターデーション及び面内レターデーションを容易に得ることができる。透明支持体としてセルロースアシレートフィルムを用い、かつ、光学異方性層にディスコティック液晶性化合物を用いる態様は、前述した光学フィルムとしての好ましい光学特性を得る上で特に好ましい。[棒状液晶性化合物]本発明では、光学異方性層に棒状液晶性化合物を用いてもよい。棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が好ましく用いられる。以上のような低分子液晶性化合物だけではなく、高分子液晶性化合物も用いることができる。棒状液晶性化合物を重合によって配向を固定することがより好ましい。液晶性化合物には活性光線や電子線、熱などによって重合や架橋反応を起こしうる部分構造を有するものが好適に用いられる。その部分構造の個数は好ましくは1~6個、より好ましくは1~3個である。重合性棒状液晶性化合物としては、Makromol.Chem.,190巻、2255頁1989年、AdvancedMaterials5巻、107頁1993年、米国特許第4683327号明細書、同5622648号明細書、同5770107号明細書、国際公開95/22586号公報、同95/24455号公報、同97/00600号公報、同98/23580号公報、同98/52905号公報、特開平1-272551号公報、同6-16616号公報、同7-110469号公報、同11-80081号公報、及び特開2001-328973号公報などに記載の化合物を用いることができる。前記のように透明支持体に求められる最適なレターデーションは光学異方性層を形成する材料によって異なる。光学異方性層が棒状液晶性化合物を含み、該棒状液晶性化合物が上記角度で配向している場合、前記透明支持体の波長550nmにおける厚さ方向のレターデーションRth550は-120~20nmが好ましく、-100~10nmがより好ましく、-80~-50nmが特に好ましい。透明支持体のRth550を上記範囲に制御することにより、光学フィルムのRth550を前記の好ましい範囲に制御することができる。また透明支持体の波長550nmにおける面内レターデーションRe550は0~10nmが好ましく、0~8nmがより好ましく、0~6nmが特に好ましい。[垂直配向促進剤]前記光学異方性層を形成する際に、液晶性化合物の分子を均一に垂直配向させるためには、配向膜界面側及び空気界面側において液晶性化合物を垂直に配向制御可能な配向制御剤を用いるのが好ましい。この目的のために、配向膜に、排除体積効果、静電気的効果又は表面エネルギー効果によって液晶性化合物を垂直に配向させる作用を及ぼす化合物を、液晶性化合物とともに含有する組成物を用いて光学異方性層を形成するのが好ましい。また、空気界面側の配向制御に関しては液晶性化合物の配向時に空気界面に偏在し、その排除体積効果、静電気的効果、又は表面エネルギー効果によって液晶性化合物を垂直に配向させる作用を及ぼす化合物を、液晶性化合物とともに含有する組成物を用いて光学異方性層を形成するのが好ましい。このような配向膜界面側で液晶性化合物の分子を垂直に配向させるのを促進する化合物配向膜界面側垂直配向剤としては、ピリジニウム誘導体が好適に用いられる。空気界面側で液晶性化合物の分子を垂直に配向させるのを促進する化合物空気界面側垂直配向剤としては、該化合物が空気界面側に偏在するのを促進する、フルオロ脂肪族基と、カルボキシル基-COOH、スルホ基-SO3H、ホスホノキシ基{-OP=OOH2}及びそれらの塩からなる群より選ばれる1種以上の親水性基とを含む化合物が好適に用いられる。また、これらの化合物を配合することによって、例えば、液晶性組成物を塗布液として調製した場合に、該塗布液の塗布性が改善され、ムラ、ハジキの発生が抑制される。以下に垂直配向剤に関して詳細に説明する。[配向膜界面側垂直配向剤]本発明に使用可能な配向膜界面側垂直配向剤としては、ピリジニウム誘導体ピリジニウム塩が好適に用いられ、化合物の具体例としては、特開2006-113500号公報明細書中[0058]~[0061]に記載の化合物が挙げられる。前記光学異方性層形成用の組成物中における前記ピリジニウム誘導体の含有量の好ましい範囲は、その用途によって異なるが、前記組成物塗布液として調製した場合は溶媒を除いた液晶性組成物中、0.005~8質量であるのが好ましく、0.01~5質量であるのがより好ましい。[空気界面側垂直配向剤]空気界面側垂直配向剤としては、下記フッ素系ポリマー式IIを部分構造として含む又は一般式IIIで表される含フッ素化合物が好適に用いられる。まずフッ素系ポリマー式IIを部分構造として含むについて説明する。空気界面側垂直配向剤としては、フッ素系ポリマーが、フルオロ脂肪族基含有モノマーより誘導される繰り返し単位と下記式IIで表される繰り返し単位とを含む共重合体であることが好ましい。式中、R1、R2及びR3は、それぞれ独立に、水素原子又は置換基を表し;Lは下記の連結基群から選ばれる2価の連結基又は下記の連結基群から選ばれる2つ以上を組み合わせて形成される2価の連結基を表し、連結基群単結合、-O-、-CO-、-NR4-R4は水素原子、アルキル基、アリール基、又はアラルキル基を表す、-S-、-SO2-、-P=OOR5-R5はアルキル基、アリール基、又はアラルキル基を表す、アルキレン基及びアリーレン基;Qはカルボキシル基-COOH若しくはその塩、スルホ基-SO3H若しくはその塩、又はホスホノキシ{-OP=OOH2}若しくはその塩を表す。本発明に使用可能なフッ素系ポリマーは、フルオロ脂肪族基と、カルボキシル基-COOH、スルホ基-SO3H、ホスホノキシ基{-OP=OOH2}及びそれらの塩からなる群より選ばれる1種以上の親水性基とを含有することを特徴とする。ポリマーの種類としては、改訂高分子合成の化学大津隆行著、発行:株式会社化学同人、19681~4ページに記載があり、例えば、ポリオレフィン類、ポリエステル類、ポリアミド類、ポリイミド類、ポリウレタン類、ポリカーボネート類、ポリスルホン類、ポリカーボナート類、ポリエーテル類、ポリアセタール類、ポリケトン類、ポリフェニレンオキシド類、ポリフェニレンスルフィド類、ポリアリレート類、PTFE類、ポリビニリデンフロライド類、セルロース誘導体などが挙げられる。前記フッ素系ポリマーは、ポリオレフィン類であることが好ましい。前記フッ素系ポリマーは、フルオロ脂肪族基を側鎖に有するポリマーである。前記フルオロ脂肪族基は、炭素数1~12であるのが好ましく、6~10であるのがより好ましい。脂肪族基は、鎖状であっても環状であってもよく、鎖状である場合は直鎖状であっても分岐鎖状であってもよい。中でも、直鎖状の炭素数6~10のフルオロ脂肪族基が好ましい。フッ素原子による置換の程度については特に制限はないが、脂肪族基中の50以上の水素原子がフッ素原子に置換されているのが好ましく、60以上が置換されているのがより好ましい。フルオロ脂肪族基は、エステル結合、アミド結合、イミド結合、ウレタン結合、ウレア結合、エーテル結合、チオエーテル結合、芳香族環などを介してポリマー主鎖と結合した側鎖に含まれる。フッ素系ポリマーとして本発明に好ましく用いられるフルオロ脂肪族基含有共重合体の具体例として、特開2006-113500公報の段落[0110]~[0114]に記載の化合物等が挙げられるが、本発明はそれら具体例によってなんら制限されるものではない。本発明に用いる前記フッ素系ポリマーの質量平均分子量は1,000,000以下であるのが好ましく、500,000以下であるのがより好ましく、100,000以下であり、10000以上であるのが更に好ましい。この範囲にすることで、溶解性を満足しつつ液晶性化合物の配向制御に有効である。質量平均分子量は、ゲルパーミエーションクロマトグラフィGPCを用いて、ポリスチレンPS換算の値として測定可能である。組成物中における前記フッ素系ポリマーの含有量の好ましい範囲は、その用途によって異なるが、光学異方性層の形成に用いる場合は、組成物塗布液である場合は溶媒を除いた組成物中、0.005~8質量であるのが好ましく、0.01~5質量であるのがより好ましく、0.05~3質量であるのが更に好ましい。前記フッ素系ポリマーの添加量が0.005質量以上であると効果が十分であり、また8質量以下であると、塗膜の乾燥が十分に行われ、光学フィルムとしての性能例えばレターデーションの均一性等に優れる。下記式IIIで表される含フッ素化合物。IIIR0m-L0-Wn式中、R0はアルキル基、末端にCF3基を有するアルキル基、又は末端にCF2H基を有するアルキル基を表し、mは1以上の整数を表す。複数個のR0は同一でも異なっていてもよいが、少なくとも一つは末端にCF3基又はCF2H基を有するアルキル基を表す。L0はmn価の連結基を表し、Wはカルボキシル基-COOH若しくはその塩、スルホ基-SO3H若しくはその塩、又はホスホノキシ{-OP=OOH2}若しくはその塩を表し、nは1以上の整数を表す。本発明に使用可能な式IIIにて表される含フッ素化合物の具体例として、特開2006-113500公報の段落[0136]~[0140]に記載の化合物等が挙げられるが、本発明はそれら具体例によってなんら制限されるものではない。組成物中における前記含フッ素化合物の含有量の好ましい範囲は、その用途によって異なるが、光学異方性層の形成に用いる場合は、組成物塗布液である場合は溶媒を除いた組成物中、0.005~8質量であるのが好ましく、0.01~5質量であるのがより好ましく、0.05~3質量であるのが更に好ましい。[重合開始剤]配向好ましくは垂直配向させた液晶性化合物は、配向状態を維持して固定する。固定化は、液晶性化合物に導入した重合性基の重合反応により実施することが好ましい。重合反応には、熱重合開始剤を用いる熱重合反応と光重合開始剤を用いる光重合反応とが含まれるが、光重合反応が好ましい。光重合開始剤の例には、α-カルボニル化合物米国特許2367661号、同2367670号の各明細書記載、アシロインエーテル米国特許2448828号明細書記載、α-炭化水素置換芳香族アシロイン化合物米国特許2722512号明細書記載、多核キノン化合物米国特許3046127号、同2951758号の各明細書記載、トリアリールイミダゾールダイマーとp-アミノフェニルケトンとの組み合わせ米国特許3549367号明細書記載、アクリジン及びフェナジン化合物特開昭60-105667号公報、米国特許4239850号明細書記載及びオキサジアゾール化合物米国特許4212970号明細書記載が含まれる。光重合開始剤の使用量は、塗布液の固形分の0.01~20質量であることが好ましく、0.5~5質量であることが更に好ましい。液晶性化合物の重合のための光照射は、紫外線を用いることが好ましい。照射量は、10mJ/cm2~50J/cm2であることが好ましく、20~400mJ/cm2であることがより好ましく、30~300mJ/cm2であることが更に好ましく、50~200mJ/cm2であることが特に好ましい。光重合反応を促進するため、加熱条件下で実施してもよい。また、紫外線照射時の酸素濃度は0.1以下まで低下させて良いが、紫外線照射後に光学異方性層表面の不飽和二重結合を残すために、酸素濃度は低下させない方がより好ましい。光学異方性層の厚さは、0.1~10μmであることが好ましく、0.5~5μmであることが更に好ましく、1~5μmであることが最も好ましい。[不飽和二重結合を有する非液晶性化合物]本発明の光学異方性層形成用組成物には不飽和二重結合を有する非液晶性の化合物を含有することが、隣接するハードコート層や配向膜との密着を強化するために好ましい。不飽和二重結合を有する化合物は重合性不飽和基を2つ以上有する多官能モノマーであることが好ましく、重合性不飽和基を3つ以上有する多官能モノマーであることが更に好ましい。不飽和二重結合を有する化合物としては、メタアクリロイル基、ビニル基、スチリル基、アリル基等の重合性官能基を有する化合物が挙げられ、中でも、メタアクリロイル基及び-COOCH=CH2が好ましい。特に好ましくは下記の1分子内に3つ以上のメタアクリロイル基を含有する化合物を用いることができる。上記不飽和二重結合を有する非液晶性化合物の添加量は、液晶性化合物に対して1~30質量であることが好ましく、2~20質量であることがより好ましく、3~15質量であることが特に好ましい。重合性の不飽和結合を有する化合物の具体例としては、アルキレングリコールのメタアクリル酸ジエステル類、ポリオキシアルキレングリコールのメタアクリル酸ジエステル類、多価アルコールのメタアクリル酸ジエステル類、エチレンオキシドあるいはプロピレンオキシド付加物のメタアクリル酸ジエステル類、エポキシメタアクリレート類、ウレタンメタアクリレート類、ポリエステルメタアクリレート類等を挙げることができる。中でも、多価アルコールとメタアクリル酸とのエステル類が好ましい。例えば、1,4-ブタンジオールジメタアクリレート、1,6-ヘキサンジオールジメタアクリレート、ネオペンチルグリコールメタアクリレート、エチレングリコールジメタアクリレート、トリエチレングリコールジメタアクリレート、ペンタエリスリトールテトラメタアクリレート、ペンタエリスリトールトリメタアクリレート、トリメチロールプロパントリメタアクリレート、EO変性トリメチロールプロパントリメタアクリレート、PO変性トリメチロールプロパントリメタアクリレート、EO変性リン酸トリメタアクリレート、トリメチロールエタントリメタアクリレート、ジトリメチロールプロパンテトラメタアクリレート、ジペンタエリスリトールテトラメタアクリレート、ジペンタエリスリトールペンタメタアクリレート、ジペンタエリスリトールヘキサメタアクリレート、ペンタエリスリトールヘキサメタアクリレート、1,2,3-クロヘキサンテトラメタクリレート、ポリウレタンポリアクリレート、ポリエステルポリアクリレート、カプロラクトン変性トリスアクリロキシエチルイソシアヌレート等が挙げられる。メタアクリロイル基を有する多官能アクリレート系化合物類は市販されているものを用いることもでき、新中村化学工業株製NKエステル、日本化薬株製KAYARAD、大阪有機化学工業株製ビスコート等を挙げることができる。不飽和二重結合を有する非液晶性化合物の添加量は、不飽和二重結合を有する液晶性化合物に対して一般に0.5~30質量であることが好ましく、0.5~20質量であることがより好ましく、1~10質量であることが更に好ましく、2~8質量であることが特に好ましい。上記添加量が0.5質量以上であると、密着改良効果が十分に得られるため好ましい。また、30質量以下であると、膜厚当たりの位相差が低下しにくい点で優れる。[光学異方性層の他の添加剤]上記の液晶性化合物等と共に、可塑剤、界面活性剤を併用して、塗工膜の均一性、膜の強度、液晶性化合物の配向性等を向上させることができる。これらの素材は液晶性化合物と相溶性を有し、配向を阻害しないことが好ましい。界面活性剤としては、従来公知の化合物が挙げられるが、特にフッ素系化合物が好ましい。具体的には、例えば特開2001-330725号公報明細書中の段落番号[0028]~[0056]記載の化合物、特開2005-62673号明細書中の段落番号[0069]~[0126]記載の化合物が挙げられる。液晶性化合物とともに使用するポリマーは、塗布液を増粘できることが好ましい。ポリマーの例としては、セルロースエステルを挙げることができる。セルロースエステルの好ましい例としては、特開2000-155216号公報明細書中の段落番号[0178]記載のものが挙げられる。液晶性化合物の配向を阻害しないように、上記ポリマーの添加量は、液晶性化合物に対して0.1~10質量の範囲にあることが好ましく、0.1~8質量の範囲にあることがより好ましい。液晶性化合物のディスコティックネマティック液晶相-固相転移温度は、70~300°Cが好ましく、70~170°Cが更に好ましい。本発明の液晶性化合物を含有する光学異方性層の表面は、液晶性化合物が欠陥なく配向するためには、平滑であることが好ましい。粗さ曲線の算術平均粗さRaJISB0601:1998の範囲としては、0~0.05μmが好ましく、更に好ましくは0.01~0.04μmである。このような平滑な表面では、ロール状態で対向するハードコート層側表面との接触により、液晶性化合物を配向させるための含フッ素化合物が転写しやすい傾向がある。しかしながら、本発明は、対向するハードコート層側表面の形状や表面自由エネルギーを特定範囲にすることで解決できる。[塗布溶剤]塗布液の調製に使用する溶媒としては、有機溶媒が好ましく用いられる。有機溶媒の例には、アミド例、N,N-ジメチルホルムアミド、スルホキシド例、ジメチルスルホキシド、ヘテロ環化合物例、ピリジン、炭化水素例、ベンゼン、ヘキサン、アルキルハライド例、クロロホルム、ジクロロメタン、エステル例、酢酸メチル、酢酸エチル、酢酸ブチル、ケトン例、アセトン、メチルエチルケトン、エーテル例、テトラヒドロフラン、1,2-ジメトキシエタンが含まれる。アルキルハライド及びケトンが好ましい。二種類以上の有機溶媒を併用してもよい。[塗布方法]塗布液の塗布は、公知の方法例、ワイヤーバーコーティング法、押し出しコーティング法、ダイレクトグラビアコーティング法、リバースグラビアコーティング法、ダイコーティング法により実施できる。[配向膜]本発明の光学フィルムは、前記透明支持体と前記光学異方性層の間に配向膜を有する。本発明では、配向膜の表面に前記光学異方性層形成用組成物を塗布して、液晶性化合物の分子を配向させることが好ましい。配向膜は液晶性化合物の配向方向を規定する機能を有するため、本発明の好ましい態様を実現する上で利用するのが好ましい。配向膜は、有機化合物好ましくはポリマーのラビング処理、無機化合物の斜方蒸着、マイクログルーブを有する層の形成、あるいはラングミュアブロジェット法LB膜による有機化合物例、ω-トリコサン酸、ジオクタデシルメチルアンモニウムクロライド、ステアリル酸メチルの累積のような手段で設けることができる。更に、電場の付与、磁場の付与あるいは光照射により、配向機能が生じる配向膜も知られている。配向膜は、ポリマーのラビング処理により形成することが好ましい。ポリマーの例には、例えば特開平8-338913号公報中段落番号[0022]記載のメタクリレート系共重合体、スチレン系共重合体、ポリオレフィン、ポリビニルアルコール及び変性ポリビニルアルコール、ポリN-メチロールアクリルアミド、ポリエステル、ポリイミド、酢酸ビニル共重合体、カルボキシメチルセルロース、ポリカーボネート等が含まれる。シランカップリング剤をポリマーとして用いることができる。水溶性ポリマー例、ポリN-メチロールアクリルアミド、カルボキシメチルセルロース、ゼラチン、ポリビニルアルコール、変性ポリビニルアルコールが好ましく、ゼラチン、ポリビニルアルコール及び変性ポリビニルアルコールが更に好ましく、ポリビニルアルコール及び変性ポリビニルアルコールが最も好ましい。ポリビニルアルコールの鹸化度は、70~100が好ましく、80~100が更に好ましい。ポリビニルアルコールの重合度は100~5000であることが好ましい。前記配向膜において、架橋性官能基例、二重結合を有する側鎖を主鎖に結合させるか、あるいは、液晶性化合物を配向させる機能を有する架橋性官能基を側鎖に導入することが好ましい。配向膜に使用されるポリマーは、それ自体架橋可能なポリマーあるいは架橋剤により架橋されるポリマーのいずれも使用することができ、これらの組み合わせを複数使用することができる。架橋性官能基を有する側鎖を配向膜ポリマーの主鎖に結合させるか、あるいは、液晶性化合物を配向させる機能を有する側鎖に架橋性官能基を導入すると、配向膜のポリマーと光学異方性層に含まれる液晶性化合物とを共重合させることができる。その結果、液晶性化合物と液晶性化合物との間だけではなく、配向膜ポリマーと配向膜ポリマーとの間、そして液晶性化合物と配向膜ポリマーとの間も共有結合で強固に結合される。従って、架橋性官能基を配向膜ポリマーに導入することで、光学異方性層と配向膜の密着性を著しく改善することができる。すなわち、本発明の光学フィルムにおいては、配向膜と光学異方性層が共有結合していることが好ましい。配向膜ポリマーの架橋性官能基は、光学異方性層に含まれる液晶性化合物と同様に、不飽和二重結合基を含むことが好ましい。具体的には、例えば特開2000-155216号公報明細書中段落番号[0080]~[0100]記載の不飽和二重結合基を有する化合物等が挙げられる。光学異方性層と配向膜の密着性をより強くするために、配向膜ポリマーに不飽和二重結合を導入した上に、配向膜に光重合開始剤を含有させることが好ましい。光重合開始剤としては、光重合開始剤としては、アセトフェノン類、ベンゾイン類、ベンゾフェノン類、ホスフィンオキシド類、ケタール類、アントラキノン類、チオキサントン類、アゾ化合物、過酸化物類、2,3-ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。配向膜形成用組成物中における不飽和二重結合を有する化合物の含有量の好ましい範囲は、組成物の全固形分に対して塗布液である場合は溶媒を除いた組成物に対して、配向膜自身膜硬度と光学異方性層の密着性を得るために、50~100質量であることが好ましく、60~100質量であるのがより好ましく、70~100質量であるのが更に好ましい。光重合開始剤の使用量は、配向膜形成用組成物の不飽和二重結合基を有する化合物に対して0.5~15質量であることが好ましく、0.5~10質量であることがより好ましく、1~6質量であることが特に好ましい。配向膜ポリマーは、上記の架橋性官能基とは別に、架橋剤を用いて架橋させることもできる。架橋剤としては、アルデヒド、N-メチロール化合物、ジオキサン誘導体、カルボキシル基を活性化することにより作用する化合物、活性ビニル化合物、活性ハロゲン化合物、イソオキサゾール及びジアルデヒド澱粉が含まれる。二種類以上の架橋剤を併用してもよい。具体的には、例えば特開2002-62426号公報明細書中の段落番号[0023]~[0024]記載の化合物等が挙げられる。反応活性の高いアルデヒド、特にグルタルアルデヒドが好ましい。架橋剤の添加量は、ポリマーに対して0.1~20質量が好ましく、0.5~15質量が更に好ましい。配向膜に残存する未反応の架橋剤の量は、1.0質量以下であることが好ましく、0.5質量以下であることが更に好ましい。このように調節することで、配向膜を液晶表示装置に長期使用、或は高温高湿の雰囲気下に長期間放置しても、レチキュレーション発生のない充分な耐久性が得られる。配向膜は、基本的に、配向膜形成材料である上記ポリマー、架橋剤及び添加剤を含む溶液を透明支持体上に塗布した後、加熱乾燥架橋させし、ラビング処理することにより形成することができる。架橋反応は、前記のように、透明支持体上に塗布した後、任意の時期に行なってよい。ポリビニルアルコールのような水溶性ポリマーを配向膜形成材料として用いる場合には、塗布液は消泡作用のある有機溶媒例、メタノールと水の混合溶媒とすることが好ましい。その比率は質量比で水:メタノールが0:100~99:1が好ましく、0:100~91:9であることが更に好ましい。これにより、泡の発生が抑えられ、配向膜、更には光学異方層の層表面の欠陥が著しく減少する。配向膜形成時に利用する塗布方法は、スピンコーティング法、ディップコーティング法、カーテンコーティング法、エクストルージョンコーティング法、ロッドコーティング法又はロールコーティング法が好ましい。特にロッドコーティング法が好ましい。また、乾燥後の膜厚は0.1~10μmが好ましく、0.2~5.0μmがより好ましく、0.3~3.0μmが更に好ましく、0.4~2.0μmが特に好ましい。加熱乾燥は、20°C~110°Cで行なうことができる。充分な架橋を形成するためには60°C~100°Cが好ましく、特に80°C~100°Cが好ましい。乾燥時間は1分~36時間で行なうことができるが、好ましくは1分~30分である。pHも、使用する架橋剤に最適な値に設定することが好ましく、グルタルアルデヒドを使用した場合は、pH4.5~5.5が好ましい。配向膜は、透明支持体上に設けられることが好ましい。配向膜は、上記のようにポリマー層を架橋したのち、表面をラビング処理することにより得ることができる。前記ラビング処理は、LCDの液晶配向処理工程として広く採用されている処理方法を適用することができる。即ち、配向膜の表面を、紙やガーゼ、フェルト、ゴムあるいはナイロン、ポリエステル繊維などを用いて一定方向に擦ることにより、配向を得る方法を用いることができる。一般的には、長さ及び太さが均一な繊維を平均的に植毛した布などを用いて数回程度ラビングを行うことにより実施される。配向膜のラビング処理面に前記組成物を塗布して、液晶性化合物の分子を配向させる。その後、必要に応じて、配向膜ポリマーと光学異方性層に含まれる多官能モノマーとを反応させるか、あるいは、架橋剤を用いて配向膜ポリマーを架橋させることで、前記光学異方性層を形成することができる。ハードコート層本発明の光学フィルムにおけるハードコート層について説明する。本発明において、ハードコート層とは、該層を形成することで透明支持体の鉛筆硬度が上昇する層をいう。実用的には、ハードコート層積層後の鉛筆硬度JISK5400はH以上が好ましく、更に好ましくは2H以上であり、最も好ましくは3H以上である。ハードコート層の厚みは、0.4~35μmが好ましく、更に好ましくは1~30μmであり、最も好ましくは1.5~20μmである。本発明においてハードコート層は1層でも複数でもかまわない。ハードコート層が複数層の場合、全てのハードコート層の膜厚の合計が上位範囲であることが好ましい。本発明の光学フィルムのハードコート層の表面は平坦であって凹凸があっても構わない。また、必要に応じて、表面凹凸や内部散乱付与のためにハードコート層に透光性粒子を含有させることもできる。[ハードコート層形成材料物]本発明において、ハードコート層は、不飽和二重結合を有する化合物、重合開始剤、必要に応じて、透光性粒子、含フッ素又はシリコーン系化合物、溶剤を含有する組成物を、支持体上に直接又は他の層を介して塗布乾燥硬化することにより形成することができる。以下各成分について説明する。[不飽和二重結合を有する化合物]本発明のハードコート層形成用組成物には不飽和二重結合を有する化合物を含有することができる。不飽和二重結合を有する化合物はバインダーとして機能することができ、重合性不飽和基を2つ以上有する多官能モノマーであることが好ましい。該重合性不飽和基を2つ以上有する多官能モノマーは、硬化剤として機能することができ、塗膜の強度や耐擦傷性を向上させることが可能となる。重合性不飽和基は3つ以上であることがより好ましい。これらモノマーは、1又は2官能のモノマーと3官能以上のモノマーを併用して用いることもできる。不飽和二重結合を有する化合物としては、メタアクリロイル基、ビニル基、スチリル基、アリル基等の重合性官能基を有する化合物が挙げられ、中でも、メタアクリロイル基及び-COOCH=CH2が好ましい。特に好ましくは下記の1分子内に3つ以上のメタアクリロイル基を含有する化合物を用いることができる。重合性の不飽和結合を有する化合物の具体例としては、アルキレングリコールのメタアクリル酸ジエステル類、ポリオキシアルキレングリコールのメタアクリル酸ジエステル類、多価アルコールのメタアクリル酸ジエステル類、エチレンオキシドあるいはプロピレンオキシド付加物のメタアクリル酸ジエステル類、エポキシメタアクリレート類、ウレタンメタアクリレート類、ポリエステルメタアクリレート類等を挙げることができる。中でも、多価アルコールとメタアクリル酸とのエステル類が好ましい。例えば、1,4-ブタンジオールジメタアクリレート、1,6-ヘキサンジオールジメタアクリレート、ネオペンチルグリコールメタアクリレート、エチレングリコールジメタアクリレート、トリエチレングリコールジメタアクリレート、ペンタエリスリトールテトラメタアクリレート、ペンタエリスリトールトリメタアクリレート、トリメチロールプロパントリメタアクリレート、EO変性トリメチロールプロパントリメタアクリレート、PO変性トリメチロールプロパントリメタアクリレート、EO変性リン酸トリメタアクリレート、トリメチロールエタントリメタアクリレート、ジトリメチロールプロパンテトラメタアクリレート、ジペンタエリスリトールテトラメタアクリレート、ジペンタエリスリトールペンタメタアクリレート、ジペンタエリスリトールヘキサメタアクリレート、ペンタエリスリトールヘキサメタアクリレート、1,2,3-クロヘキサンテトラメタクリレート、ポリウレタンポリアクリレート、ポリエステルポリアクリレート、カプロラクトン変性トリスアクリロキシエチルイソシアヌレート等が挙げられる。メタアクリロイル基を有する多官能アクリレート系化合物類は市販されているものを用いることもでき、新中村化学工業株社製NKエステルA-TMMT、日本化薬株製KAYARADDPHA、大阪有機化学工業株製ビスコート等を挙げることができる。多官能モノマーについては、特開2009-98658号公報の段落[0114]~[0122]に記載されており、本発明においても同様である。不飽和二重結合を有する化合物としては、水素結合性の置換基を有する化合物であることが、支持体との密着性、低カール、後述する含フッ素又はシリコーン系化合物の固定性の点から好ましい。水素結合性の置換基とは、窒素、酸素、硫黄、ハロゲンなどの電気陰性度が大きな原子と水素原子とが共有結合で結びついた置換基を指し、具体的にはOH-、SH-、-NH-、CHO-、CHN-などが挙げられ、ウレタンメタアクリレート類や水酸基を有するメタアクリレート類が好ましい。市販されているメタアクリロイル基を有する多官能アクリレートを用いることもでき、新中村化学工業株社製NKオリゴU4HA、同NKエステルA-TMM-3、日本化薬株製KAYARADPET-30等を挙げることができる。本発明のハードコート層形成用組成物中の不飽和二重結合を有する化合物の含有量は、十分な重合率を与えて硬度などを付与するため、ハードコート層形成用組成物中の全固形分に対して、50質量以上が好ましく、60~99質量がより好ましく、70~99質量が更に好ましく、80~99質量が特に好ましい。[透光性粒子]本発明のハードコート層に透光性粒子を含有させることで、ハードコート層表面に凹凸形状を付与したり、内部ヘイズを付与することもできる。ハードコート層に用いることができる透光性粒子としては、ポリメチルメタクリレート粒子屈折率1.49、架橋ポリアクリル-スチレン共重合体粒子屈折率1.54、メラミン樹脂粒子屈折率1.57、ポリカーボネート粒子屈折率1.57、ポリスチレン粒子屈折率1.60、架橋ポリスチレン粒子屈折率1.61、ポリ塩化ビニル粒子屈折率1.60、ベンゾグアナミン-メラミンホルムアルデヒド粒子屈折率1.68、シリカ粒子屈折率1.46、アルミナ粒子屈折率1.63、ジルコニア粒子、チタニア粒子、又は中空や細孔を有する粒子等が挙げられる。なかでも架橋ポリメタアクリレート粒子、架橋ポリアクリル-スチレン粒子が好ましく用いられ、これらの粒子の中から選ばれた各透光性粒子の屈折率にあわせてバインダーの屈折率を調整することにより、本発明の光学フィルムのハードコート層に好適な表面凹凸、表面ヘイズ、内部ヘイズ、全ヘイズを達成することができる。バインダー透光性樹脂の屈折率は、1.45~1.70であることが好ましく、より好ましくは1.48~1.65である。また、透光性粒子と、ハードコート層のバインダーとの屈折率の差透光性粒子の屈折率-該透光性粒子を除くハードコート層の屈折率は、絶対値として、好ましくは0.05未満であり、より好ましくは0.001~0.030、更に好ましくは0.001~0.020である。ハードコート層中の透光性粒子とバインダーとの屈折率の差を0.05未満にすると、透光性粒子による光の屈折角度が小さくなり、散乱光が広角まで広がらず、光学異方性層の透過光の偏光を解消するなどの悪化作用が無く好ましい。上記の粒子とバインダーの屈折率差を実現するためには、透光性粒子の屈折率を調節しても、バインダーの屈折率を調節してもよい。好ましい第1の態様としては、3官能以上のメタアクリレートモノマーを主成分としたバインダー硬化後の屈折率が1.50~1.53とアクリル含率50~100質量パーセントである架橋ポリメタアクリレート/スチレン重合体からなる透光性粒子を組み合わせて用いることが好ましい。低屈折率であるアクリル成分と高屈折率であるスチレン成分の組成比を調節することで、透光性粒子とバインダーとの屈折率差を0.05未満にすることが容易である。アクリル成分とスチレン成分の比率は質量比で50/50~100/0が好ましく、更に好ましくは60/40~100/0であり、最も好ましくは65/35~90/10である。架橋ポリメタアクリレート/スチレン重合体からなる透光性粒子の屈折率としては、1.49~1.55が好ましく、更に好ましくは1.50~1.54であり、最も好ましくは1.51~1.53である。好ましい第2の態様としては、3官能以上のメタアクリレートモノマーを主成分としたバインダーに対して、1~100nmの平均粒子サイズの無機微粒子を併用することで、モノマーと無機微粒子から形成されるバインダーの屈折率を調節し、既存の透光性粒子との屈折率差を調節するものである。無機粒子としては、珪素、ジルコニウム、チタン、アルミニウム、インジウム、亜鉛、錫、アンチモンのうちより選ばれる少なくとも一つの金属の酸化物、具体例としては、SiO2、ZrO2、TiO2、Al2O3、In2O3、ZnO、SnO2、Sb2O3、ITO等が挙げられる。好ましくは、SiO2、ZrO2、Al2O3などが挙げられる。これら無機粒子は、モノマーの総量に対して1~90質量の範囲で混合して用いることができ、好ましくは5~65質量である。ここで、該透光性粒子を除くハードコート層の屈折率は、アッベ屈折計で直接測定するか、分光反射スペクトルや分光エリプソメトリーを測定するなどして定量評価できる。前記透光性粒子の屈折率は、屈折率の異なる2種類の溶媒の混合比を変化させて屈折率を変化させた溶媒中に透光性粒子を等量分散して濁度を測定し、濁度が極小になった時の溶媒の屈折率をアッベ屈折計で測定することで測定される。透光性粒子の平均粒径は、1.0~12μmが好ましく、より好ましくは3.0~12μm、更に好ましくは4.0~10.0μm、最も好ましくは4.5~8μmである。屈折率差及び粒子サイズを上記範囲に設定することで、光の散乱角度分布が広角にまで広がらず、ディスプレイの文字ボケ、コントラスト低下を引き起こしにくい。添加する層の膜厚を厚くする必要がなく、カールやコスト上昇といった問題が生じにくい点で、12μm以下が好ましい。更に上記範囲内にすることは、塗工時の塗布量を抑えられ、乾燥が速く、乾燥ムラ等の面状欠陥を生じにくい点でも好ましい。透光性粒子の平均粒径の測定方法は、粒子の平均粒径を測る測定方法であれば、任意の測定方法が適用できるが、好ましくは透過型電子顕微鏡倍率50万~200万倍で粒子の観察を行い、粒子100個を観察し、その平均値をもって平均粒子径とできる。透光性粒子の形状は特に限定されないが、真球状粒子の他に、異形粒子例えば、非真球状粒子といった形状の異なる透光性粒子を併用して用いてもよい。特に非真球状粒子の短軸をハードコート層の法線方向にそろえると、真球粒子に比べ、粒子径が小さなものが使用できるようになる。前記透光性粒子は、ハードコート層全固形分中に0.1~40質量含有されるように配合されることが好ましい。より好ましくは1~30質量、更に好ましくは1~20質量、である。透光性粒子の配合比を上記範囲にすることで内部ヘイズを好ましい範囲に制御することができる。また、透光性粒子の塗布量は、好ましくは10~2500mg/m2、より好ましくは30~2000mg/m2、更に好ましくは100~1500mg/m2である。<透光性粒子調製、分級法>透光性粒子の製造法は、懸濁重合法、乳化重合法、ソープフリー乳化重合法、分散重合法、シード重合法等を挙げることができ、いずれの方法で製造されてもよい。これらの製造法は、例えば高分子合成の実験法大津隆行、木下雅悦共著、化学同人社130頁及び146頁から147頁の記載、合成高分子1巻、p.246~290、同3巻、p.1~108等に記載の方法、及び特許第2543503号明細書、同第3508304号明細書、同第2746275号明細書、同第3521560号明細書、同第3580320号明細書、特開平10-1561号公報、特開平7-2908号公報、特開平5-297506号公報、特開2002-145919号公報等に記載の方法を参考にすることができる。透光性粒子の粒度分布はヘイズ値と拡散性の制御、塗布面状の均質性から単分散性粒子が好ましい。粒子径の均一さを表すCV値は15以下が好ましく、より好ましくは13以下、更に好ましくは10以下である。更に平均粒子径よりも20以上粒子径が大きな粒子を粗大粒子と規定した場合、この粗大粒子の割合は全粒子数の1以下であることが好ましく、より好ましくは0.1以下であり、更に好ましくは0.01以下である。このような粒度分布を持つ粒子は、調製又は合成反応後に、分級することも有力な手段であり、分級の回数を上げることやその程度を強くすることで、望ましい分布の粒子を得ることができる。分級には風力分級法、遠心分級法、沈降分級法、濾過分級法、静電分級法等の方法を用いることが好ましい。[光重合開始剤]次に、ハードコート層形成用組成物に含有させることができる光重合開始剤について説明する。光重合開始剤としては、アセトフェノン類、ベンゾイン類、ベンゾフェノン類、ホスフィンオキシド類、ケタール類、アントラキノン類、チオキサントン類、アゾ化合物、過酸化物類、2,3-ジアルキルジオン化合物類、ジスルフィド化合物類、フルオロアミン化合物類、芳香族スルホニウム類、ロフィンダイマー類、オニウム塩類、ボレート塩類、活性エステル類、活性ハロゲン類、無機錯体、クマリン類などが挙げられる。光重合開始剤の具体例、及び好ましい態様、市販品などは、特開2009-098658号公報の段落[0133]~[0151]に記載されており、本発明においても同様に好適に用いることができる。最新UV硬化技術{株技術情報協会}1991年、p.159、及び、紫外線硬化システム加藤清視著平成元年、総合技術センター発行、p.65~148にも種々の例が記載されており本発明に有用である。市販の光開裂型の光ラジカル重合開始剤としては、チバスペシャルティケミカルズ株製のイルガキュア651、イルガキュア184、イルガキュア819、イルガキュア907、イルガキュア1870CGI-403/Irg184=7/3混合開始剤、イルガキュア500、イルガキュア369、イルガキュア1173、イルガキュア2959、イルガキュア4265、イルガキュア4263、イルガキュア127、OXE01等;日本化薬株製のカヤキュアーDETX-S、カヤキュアーBP-100、カヤキュアーBDMK、カヤキュアーCTX、カヤキュアーBMS、カヤキュアー2-EAQ、カヤキュアーABQ、カヤキュアーCPTX、カヤキュアーEPD、カヤキュアーITX、カヤキュアーQTX、カヤキュアーBTC、カヤキュアーMCAなど;サートマー社製のEsacureKIP100F,KB1,EB3,BP,X33,KTO46,KT37,KIP150,TZT等、及びそれらの組み合わせが好ましい例として挙げられる。本発明のハードコート層形成用組成物中の光重合開始剤の含有量は、ハードコート層形成用組成物に含まれる重合可能な化合物を重合させるのに十分多く、かつ開始点が増えすぎないよう十分少ない量に設定するという理由から、ハードコート層形成用組成物中の全固形分に対して、0.5~8質量が好ましく、1~5質量がより好ましい。溶剤本発明のハードコート層形成用組成物は、溶剤を含有することができる。溶剤としては、モノマーの溶解性、透光性粒子の分散性、塗工時の乾燥性等を考慮し、各種溶剤を用いることができる。係る有機溶剤としては、例えばジブチルエーテル、ジメトキシエタン、ジエトキシエタン、プロピレンオキシド、1,4-ジオキサン、1,3-ジオキソラン、1,3,5-トリオキサン、テトラヒドロフラン、アニソール、フェネトール、炭酸ジメチル、炭酸メチルエチル、炭酸ジエチル、アセトン、メチルエチルケトンMEK、ジエチルケトン、ジプロピルケトン、ジイソブチルケトン、シクロペンタノン、シクロヘキサノン、メチルシクロヘキサノン、蟻酸エチル、蟻酸プロピル、蟻酸ペンチル、酢酸メチル、酢酸エチル、酢酸プロピル、プロピオン酸メチル、プロピオン酸エチル、γ-プチロラクトン、2-メトキシ酢酸メチル、2-エトキシ酢酸メチル、2-エトキシ酢酸エチル、2-エトキシプロピオン酸エチル、2-メトキシエタノール、2-プロポキシエタノール、2-ブトキシエタノール、1,2-ジアセトキシアセトン、アセチルアセトン、ジアセトンアルコール、アセト酢酸メチル、アセト酢酸エチル等メチルアルコール、エチルアルコール、イソプロピルアルコール、n-ブチルアルコール、シクロヘキシルアルコール、酢酸イソブチル、メチルイソブチルケトンMIBK、2-オクタノン、2-ペンタノン、2-ヘキサノン、エチレングリコールエチルエーテル、エチレングリコールイソプロピルエーテル、エチレングリコールブチルエーテル、プロピレングリコールメチルエーテル、エチルカルビトール、ブチルカルビトール、ヘキサン、ヘプタン、オクタン、シクロヘキサン、メチルシクロヘキサン、エチルシクロヘキサン、ベンゼン、トルエン、キシレン等が挙げられ、1種単独であるいは2種以上を組み合わせて用いることができる。本発明のハードコート層形成用組成物の固形分の濃度は20~80質量の範囲となるように溶媒を用いるのが好ましく、より好ましくは30~75質量であり、更に好ましくは40~70質量である。本発明の光学フィルムとしては、長さ方向を基準に面内レターデーションの遅相軸が時計回り又は反時計回りに5~85°である、長尺ロール状であることが好ましい。[光学フィルムの層構成]本発明の光学フィルムは、透明支持体の一方の面上にハードコート層を有し、もう一方の面上に光学異方性層を有するが、更に目的に応じて、必要な機能層を単独又は複数層設けてもよい。例えば、反射防止層低屈折率層、中屈折率層、高屈折率層など屈折率を調整した層、帯電防止層、紫外線吸収層などを設けることができる。ハードコート層が、帯電防止性、紫外線吸収性を有していてもよい。本発明の光学フィルムのより具体的な層構成の例を下記に示す。透明支持体/配向膜/光学異方性層/ハードコート層透明支持体/配向膜/光学異方性層/ハードコート層/オーバーコート層透明支持体/配向膜/光学異方性層/ハードコート層/低屈折率層透明支持体/配向膜/光学異方性層/ハードコート層/高屈折率層/低屈折率層透明支持体/配向膜/光学異方性層/ハードコート層/中屈折率層/高屈折率層/低屈折率層透明支持体/配向膜/光学異方性層/ハードコート層/中屈折率層/高屈折率層/低屈折率層/防汚層上記構成のなかでも、ハードコート層側の透明支持体とは反対側の最表層には、低屈折率層が設けられていることが好ましい。[低屈折率層の材料]以下に低屈折率層の材料について説明する。[無機微粒子]低屈折率化、耐擦傷性改良の観点から、低屈折率層に無機微粒子を用いることが好ましい。該無機微粒子は、平均粒子サイズが5~120nmであれば特に制限はないが、低屈折率化の観点からは、無機の低屈折率粒子が好ましい。無機微粒子としては、低屈折率であることからフッ化マグネシウムやシリカの微粒子が挙げられる。特に、屈折率、分散安定性、コストの点でシリカ微粒子が好ましい。これら無機粒子のサイズ1次粒径は、5~120nmが好ましく、より好ましくは10~100nm、更に好ましくは20~100nm、最も好ましくは30~90nmである。無機微粒子の粒径が小さすぎると、耐擦傷性の改良効果が少なくなり、大きすぎると低屈折率層表面に微細な凹凸ができ、黒の締まりといった外観、積分反射率が悪化する。また、後述の中空シリカ微粒子を用いた場合は粒径が小さすぎると、空腔部の割合が減り屈折率の充分な低下が見込めない。無機微粒子は、結晶質でも、アモルファスのいずれでも良く、また単分散粒子でも、所定の粒径を満たすならば凝集粒子でも構わない。形状は、球径が最も好ましいが、不定形であってもよい。無機微粒子の塗設量は、1mg/m2~100mg/m2が好ましく、より好ましくは5mg/m2~80mg/m2、更に好ましくは10mg/m2~60mg/m2である。少なすぎると、充分な低屈折率化が見込めなかったり、耐擦傷性の改良効果が減ったりし、多すぎると、低屈折率層表面に微細な凹凸ができ、黒の締まりなどの外観や積分反射率が悪化する。多孔質又は中空の微粒子低屈折率化を図るには、多孔質又は中空構造の微粒子を使用することが好ましい。特に中空構造のシリカ粒子を用いることが好ましい。これら粒子の空隙率は、好ましくは10~80、更に好ましくは20~60、最も好ましくは30~60である。中空微粒子の空隙率を上述の範囲にすることが、低屈折率化と粒子の耐久性維持の観点で好ましい。多孔質又は中空粒子がシリカの場合には、微粒子の屈折率は、1.10~1.40が好ましく、更に好ましくは1.15~1.35、最も好ましくは1.15~1.30である。ここでの屈折率は粒子全体として屈折率を表し、シリカ粒子を形成している外殻のシリカのみの屈折率を表すものではない。また、中空シリカは粒子平均粒子サイズの異なるものを2種以上併用して用いることができる。ここで、中空シリカの平均粒径は電子顕微鏡写真から求めることができる。本発明において中空シリカの比表面積は、20~300m2/gが好ましく、更に好ましくは30~120m2/g、最も好ましくは40~90m2/gである。表面積は窒素を用いBET法で求めることができる。本発明においては、中空シリカと併用して空腔のないシリカ粒子を用いることができる。空腔のないシリカの好ましい粒子サイズは、30nm以上150nm以下、更に好ましくは35nm以上100nm以下、最も好ましくは40nm以上80nm以下である。[無機微粒子の表面処理方法]また、本発明においては無機微粒子は常法によりシランカップリング剤等により表面処理して用いることができる。特に、低屈折率層形成用バインダーへの分散性を改良するために、無機微粒子の表面はオルガノシラン化合物の加水分解物及び/又はその部分縮合物により処理がされているのが好ましく、処理の際に、酸触媒及び金属キレート化合物のいずれか、あるいは両者が使用されることが更に好ましい。無機微粒子の表面の処理方法については、特開2008-242314号公報の段落番号[0046]~[0076]に記載されており、該文献に記載されたオルガノシラン化合物、シロキサン化合物、表面処理の溶媒、表面処理の触媒、金属キレート化合物などは本発明においても好適に用いることができる。低屈折率層には、b2重合性不飽和基を有する含フッ素又は非含フッ素モノマーを用いることができる。非含フッ素モノマーについては、ハードコート層で使用できるとして説明した不飽和二重結合を有する化合物も用いることが好ましい。含フッ素のモノマーとしては、下記一般式1で表され、フッ素を35質量以上含有し、全ての架橋間分子量の計算値が500よりも小さい含フッ素多官能モノマーdを用いることが好ましい。一般式1:Rf2{-Lm-Y}n一般式1中、Rf2は少なくとも炭素原子及びフッ素原子を含むn価の基を表し、nは3以上の整数を表す。Lは単結合又は二価の連結基を表し、mは0又は1を表す。Yは重合性不飽和基を表す。Rf2は酸素原子及び水素原子の少なくともいずれかを含んでも良い。また、Rf2は鎖状直鎖又は分岐又は環状である。Yは、不飽和結合を形成する2つの炭素原子を含む基であることが好ましく、ラジカル重合性の基であることがより好ましく、メタアクリロイル基、アリル基、α-フルオロアクリロイル基、及び-COOCH=CH2から選ばれるものが特に好ましい。これらの中でも、重合性の観点から、より好ましいのは、ラジカル重合性を有するメタアクリロイル基、アリル基、α-フルオロアクリロイル基、及びCOOCH=CH2である。Lは二価の連結基を表し、詳しくは、炭素数1~10のアルキレン基、炭素数6~10のアリーレン基、-O-、-S-、-NR-、炭素数1~10のアルキレン基と-O-、-S-又はNR-を組み合わせて得られる基、炭素数6~10のアリーレン基と-O-、-S-又はNR-を組み合わせて得られる基を表す。Rは水素原子又は炭素数1~5のアルキル基を表す。Lがアルキレン基又はアリーレン基を表す場合、Lで表されるアルキレン基及びアリーレン基はハロゲン原子で置換されていることが好ましく、フッ素原子で置換されていることが好ましい。一般式1で表される化合物の具体例は、特開2010-152311号公報0121~0163段落に記載されている。[光学フィルムの製造方法]本発明の光学フィルムの製造方法は、透明支持体上に配向膜を形成する工程、該配向膜上に直接、不飽和二重結合を有する液晶性化合物を含有する光学異方性層形成用組成物を塗布し、塗布された光学異方性層形成用組成物に電離放射線を照射して半硬化状態の光学異方性層を形成する工程、及び該半硬化状態の光学異方性層上に直接、ハードコート層形成用組成物を塗布し、塗布されたハードコート層形成用組成物及び半硬化状態の光学異方性層に電離放射線を照射して、ハードコート層を形成するとともに、前記半硬化状態の光学異方性層を更に硬化する工程を有する。前記半硬化状態の光学異方性層とは、光学異方性層に含まれる不飽和二重結合を有する液晶性化合物の二重結合の残存率が電離放射線を照射する前の二重結合の量の30以上であることを意味し、30~80であることが好ましく、二重結合の残存率が40~70であることがより好ましく、45~65であることが更に好ましい。半硬化状態の光学異方性層を形成するためには、電離放射線照射の照射量が10mJ/cm2~50J/cm2であることが好ましく、20~400mJ/cm2であることがより好ましく、30~300mJ/cm2であることが更に好ましく、50~200mJ/cm2であることが特に好ましい。上記のように光学異方性層の不飽和二重結合を残して、該半硬化状態の光学異方性層上に直接ハードコート層形成用組成物を塗布し、該ハードコート層形成用組成物及び半硬化状態の光学異方性層に電離放射線を照射して、ハードコート層を形成するとともに、前記半硬化状態の光学異方性層を更に硬化することで、光学異方性層とハードコート層との界面で不飽和二重結合の重合により共有結合が形成されるため光学異方性層を構成する液晶性化合物の不飽和二重結合とハードコート層を構成する化合物の不飽和二重結合とが重合し共有結合を形成するため、密着性を向上させることができる。ハードコート層の塗布方法本発明の光学フィルムに係るハードコート層は以下の方法で形成することができる。まずハードコート層形成用組成物が調製される。次に、該組成物をディップコート法、エアーナイフコート法、カーテンコート法、ローラーコート法、ワイヤーバーコート法、グラビアコート法、ダイコート法等により透明支持体上に塗布し、加熱乾燥する。マイクログラビアコート法、ワイヤーバーコート法、ダイコート法米国特許2681294号明細書、特開2006-122889号公報参照がより好ましく、ダイコート法が特に好ましい。ハードコート層は、透明支持体上に塗布した後、溶剤を乾燥するために加熱されたゾーンにウェブで搬送される。その際の乾燥ゾーンの温度は25°C~140°Cが好ましく、乾燥ゾーンの前半は比較的低温であり、後半は比較的高温であることが好ましい。但し、各層の塗布組成物に含有される溶剤以外の成分の揮発が始まる温度以下であることが好ましい。例えば、紫外線硬化樹脂と併用される市販の光ラジカル発生剤のなかには120°Cの温風中で数分以内にその数10前後が揮発してしまうものもあり、また、単官能、2官能のアクリレートモノマー等は100°Cの温風中で揮発が進行するものもある。そのような場合には、前記のようにハードコート層の塗布組成物に含有される溶剤以外の成分の揮発が始まる温度以下であることが好ましい。また、ハードコート層の塗布組成物を基材フィルム上に塗布した後の乾燥風は、前記塗布組成物の固形分濃度が1~50の間は塗膜表面の風速が0.1~2m/秒の範囲にあることが、乾燥ムラを防止するために好ましい。また、ハードコート層の塗布組成物を基材フィルム上に塗布した後、乾燥ゾーン内で基材フィルムの塗布面とは反対の面に接触する搬送ロールと基材フィルムとの温度差が0°C~20°C以内とすると、搬送ロール上での伝熱ムラによる乾燥ムラが防止でき、好ましい。溶剤の乾燥ゾーンの後に、ウェブで電離放射線照射によりハードコート層を硬化させるゾーンを通過させ、塗膜を硬化する。例えば塗膜が紫外線硬化性であれば、紫外線ランプにより10mJ/cm2~1000mJ/cm2の照射量の紫外線を照射して塗膜を硬化するのが好ましい。その際、ウェブの幅方向の照射量分布は中央の最大照射量に対して両端まで含めて50~100の分布が好ましく、80~100の分布がより好ましい。更に表面硬化を促進する為に窒素ガス等をパージして酸素濃度を低下する必要がある際には、酸素濃度0.01~5が好ましく、幅方向の分布は酸素濃度で2以下が好ましい。紫外線照射の場合、超高圧水銀灯、高圧水銀灯、低圧水銀灯、カーボンアーク、キセノンアーク、メタルハライドランプ等の光線から発する紫外線等が利用できる。また、硬化反応を促進するために、硬化時に温度を高めることもでき、25~100°Cが好ましく、更に好ましくは30~80°C、最も好ましくは40~70°Cである。このようにして本発明のハードコート層が塗布乾燥硬化できる。また必要に応じてその他の機能層を設けることもできる。ハードコート層に加えてその他の機能層を積層する場合には、複数の層を同時に塗布してもよいし、逐次塗布してもよい。それらの層の製造方法は、ハードコート層の製造方法に準じて行うことができる。[偏光板]本発明の偏光板は、偏光膜と該偏光膜の両面を保護する2枚の保護フィルムを有する偏光板であって、該保護フィルムの少なくとも一方が本発明の光学フィルムであることが好ましい。本発明の偏光板は、少なくとも1つの保護膜と偏光膜とを有する偏光板であって、前記少なくとも1つの保護膜が前記本発明の光学フィルムであり、前記光学フィルムの透明支持体側と前記偏光膜とが貼合された偏光板であることがより好ましい。ここで、透明支持体側と偏光膜との貼合は、直接又は接着剤層や粘着剤層を介して貼り合わされることが好ましい。偏光膜には、ヨウ素系偏光膜、二色性染料を用いる染料系偏光膜やポリエン系偏光膜がある。ヨウ素系偏光膜及び染料系偏光膜は、一般にポリビニルアルコール系フィルムを用いて製造することができる。偏光板は、光学フィルムの透明支持体側が接着剤又は他の基材を介して偏光膜に接着しており、偏光膜のもう一方の側にも保護フィルムを有する構成が好ましく、更に好ましくは、光学フィルムの透明支持体が接着剤を介して直接偏光膜に接着している構成である。透明支持体と偏光膜の間の接着性を改良するために、透明支持体の表面は表面処理例、グロー放電処理、コロナ放電処理、プラズマ処理、紫外線UV処理、火炎処理、鹸化処理、溶剤洗浄を実施することが好ましい。また、透明支持体の上に、接着層下塗り層を設けてもよい。また、偏光板を構成するもう一方の保護フィルムの偏光膜と反対側の面には粘着剤層を有していても良い。本発明の光学フィルムを偏光板用保護フィルムとして用いることにより、λ/4膜などに期待される光学性能に加え、物理強度、防汚性、耐久性に優れた偏光板が作製できる。本発明の光学フィルムは、液晶表示装置用表面フィルムとして好適に用いられる。また、本発明の偏光板は、光学補償機能を有することもできる。その場合、偏光膜の一方の面に本発明の光学フィルムを保護フィルムとして用い、別の面に光学補償フィルムを保護フィルムとして用いることが好ましい。[画像表示装置]本発明の光学フィルム及び偏光板は、液晶表示装置LCD、プラズマディスプレイパネルPDP、エレクトロルミネッセンスディスプレイELDや陰極管表示装置CRTのような画像表示装置に好適に用いられる。特に液晶表示装置に用いることが好ましく、立体画像表示装置3D表示装置に適している。中でも時分割2眼立体視の透過型液晶表示装置に用いられることが特に好ましい。一般的に、液晶表示装置は、液晶セル及びその両側に配置された2枚の偏光板を有し、液晶セルは、2枚の電極基板の間に液晶を担持している。本発明の液晶表示装置の好ましい態様は、視認側から、前記本発明における光学フィルムと、偏光膜と、液晶セルとをこの順に有する液晶表示装置であって、前記光学フィルムが、ハードコート層が視認側に、透明支持体が偏光膜側になるように配置された液晶表示装置である。液晶セルは、TNモード、VAモード、OCBモード、IPSモード又はECBモードであることが好ましい。以下に実施例と比較例を挙げて本発明の特徴を更に具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。なお、特別の断りの無い限り、部及びは質量基準である。<透明支持体セルロースアセテートフィルムT1の作製>下記の組成物をミキシングタンクに投入し、加熱しながら攪拌して、各成分を溶解し、固形分濃度22質量のセルロースアセテート溶液ドープAを調製した。[セルロースアセテート溶液ドープAの組成]アセチル置換度2.86のセルロースアセテート100質量部トリフェニルホスフェート可塑剤7.8質量部ビフェニルジフェニルホスフェート可塑剤3.9質量部紫外線吸収剤チヌビン328チバスペシャルティケミカルズ株製0.9質量部紫外線吸収剤チヌビン326チバスペシャルティケミカルズ株製0.2質量部メチレンクロライド第1溶媒336質量部メタノール第2溶媒29質量部1-ブタノール第3溶媒11質量部上記ドープAに平均粒径16nmのシリカ粒子AEROSILR972、日本アエロジル株製をセルロースアセテート100質量部に対して0.02質量部添加したマット剤入りドープBを調製した。ドープBはドープAと同じ溶剤組成で固形分濃度が19質量になるように調節した。ドープAを主流とし、マット剤入りドープBを最下層及び最上層になるようにして、バンド延伸機を用いて流延した。バンド上での膜面温度が40°Cとなってから、70°Cの温風で1分乾燥し、バンドからフィルムをはがし140°Cの乾燥風で10分乾燥し、残留溶剤量が0.3質量のセルロースアセテートフィルムT1を作製した。マット剤入りの最下層及び最上層はそれぞれ厚みが3μmに、主流は厚みが74μmになるように流量を調節した。得られた長尺状のセルロースアセテートフィルムT1の幅は2300mmであり、厚さは80μmであった。また、波長550nmにおける面内レターデーションReは3nm、厚さ方向のレターデーションRthは45nmであった。また、380nmの透過率は3.8で、450~650nmの平均透過率は92だった。レターデーションの測定は本明細書に記載の方法で行った。透過率は、分光光度計で測定した。<透明支持体セルロースアセテートフィルムT2の作製>下記の組成物をミキシングタンクに投入し、加熱しながら攪拌して、各成分を溶解し、固形分濃度22質量のセルロースアセテート溶液ドープCを調製した。[セルロースアセテート溶液ドープCの組成]アセチル置換度2.86のセルロースアセテート100質量部トリフェニルホスフェート可塑剤7.8質量部ビフェニルジフェニルホスフェート可塑剤3.9質量部メチレンクロライド第1溶媒336質量部メタノール第2溶媒29質量部1-ブタノール第3溶媒11質量部上記ドープCに平均粒径16nmのシリカ粒子AEROSILR972、日本アエロジル株製をセルロースアセテート100質量部に対して0.02質量部添加したマット剤入りドープDを調製した。ドープDはドープCと同じ溶剤組成で固形分濃度が19質量になるように調節した。ドープCを主流とし、マット剤入りドープDを最下層及び最上層になるようにして、バンド延伸機を用いて流延した。バンド上での膜面温度が40°Cとなってから、70°Cの温風で1分乾燥し、バンドからフィルムをはがし140°Cの乾燥風で10分乾燥し、残留溶剤量が0.3質量のセルロースアセテートフィルムT2を作製した。マット剤入りの最下層及び最上層は厚みがそれぞれ3μmに、主流は厚みが74μmになるように流量を調節した。得られた長尺状のセルロースアセテートフィルムT2の幅は2300mmであり、厚さは80μmであった。また、波長550nmにおける面内レターデーションReは3nm、厚さ方向のレターデーションRthは45nmであった。また、380nmの透過率は90で、450~650nmの平均透過率は92だった。<透明支持体セルロースアセテートフィルムT3の作製>ドープCを主流とし、マット剤入りドープDを最下層及び最上層になるようにして、バンド延伸機を用いて流延した。バンド上での膜面温度が40°Cとなってから、70°Cの温風で1分乾燥し、バンドからフィルムをはがし140°Cの乾燥風で10分乾燥し、残留溶剤量が0.3質量のセルロースアセテートフィルムT3を作製した。マット剤入りの最下層及び最上層はそれぞれ厚みが3μmに、主流は厚みが34μmになるように流量を調節した。得られた長尺状のセルロースアセテートフィルムT3の幅は2300mmであり、厚さは40μmであった。また、波長550nmにおける面内レターデーションReは3nm、厚さ方向のレターデーションRthは20nmであった。また、380nmの透過率は90で、450~650nmの平均透過率は92だった。<透明支持体セルロースアセテートフィルムT4の作製>セルロースアセテート溶液Eの調製下記の組成物をミキシングタンクに投入し、攪拌して各成分を溶解し、セルロースアセテート溶液Eを調製した。[セルロースアセテート溶液Eの組成]アセチル置換度2.94のセルロースアセテート100質量部メチレンクロライド第1溶媒402質量部メタノール第2溶媒60質量部マット剤溶液の調製平均粒径16nmのシリカ粒子AEROSILR972、日本アエロジル株製を20質量部、メタノール80質量部を30分間よく攪拌混合してシリカ粒子分散液とした。この分散液を下記の組成物とともに分散機に投入し、更に30分以上攪拌して各成分を溶解し、マット剤溶液を調製した。[マット剤溶液組成]平均粒径16nmのシリカ粒子分散液10.0質量部メチレンクロライド第1溶媒76.3質量部メタノール第2溶媒3.4質量部セルロースアセテート溶液E10.3質量部添加剤溶液の調製下記の組成物をミキシングタンクに投入し、加熱しながら攪拌して、各成分を溶解し、添加剤溶液を調製した。[添加剤溶液組成]下記の光学的異方性低下剤49.3質量部下記の波長分散調整剤4.9質量部メチレンクロライド第1溶媒58.4質量部メタノール第2溶媒8.7質量部セルロースアセテート溶液E12.8質量部セルロースアセテートフィルムの作製上記セルロースアセテート溶液Eを94.6質量部、マット剤溶液を1.3質量部、添加剤溶液4.1質量部それぞれを濾過後に混合し、バンド流延機を用いて流延した。上記組成で光学的異方性を低下する化合物及び波長分散調整剤のセルロースアセテートに対する質量比はそれぞれ12質量、1.2質量であった。残留溶剤量30質量でフィルムをバンドから剥離し、140°Cで40分間乾燥させ、幅2300mm、厚さ80μmの長尺状のセルロースアセテートフィルムT4を製造した。得られたフィルムの面内レターデーションReは1nm遅相軸はフィルム長手方向と垂直な方向、厚さ方向のレターデーションRthは-1nmであった。また、380nmの透過率は90で、450~650nmの平均透過率は92だった。<光学基材F1の作成>《液晶性化合物を含む光学異方性層の形成》アルカリ鹸化処理セルロースアセテートフィルムT1を、温度60°Cの誘電式加熱ロールを通過させ、フィルム表面温度を40°Cに昇温した後に、フィルムのバンド面に下記に示す組成のアルカリ溶液を、バーコーターを用いて塗布量14ml/m2で塗布し、110°Cに加熱した株ノリタケカンパニーリミテド製のスチーム式遠赤外ヒーターの下に、10秒間搬送した。続いて、同じくバーコーターを用いて、純水を3ml/m2塗布した。次いで、ファウンテンコーターによる水洗とエアナイフによる水切りを3回繰り返した後に、70°Cの乾燥ゾーンに10秒間搬送して乾燥し、アルカリ鹸化処理したセルロースアセテートフィルムを作製した。[アルカリ溶液組成]水酸化カリウム4.7質量部水15.8質量部イソプロパノール63.7質量部界面活性剤SF-1:C14H29OCH2CH2O20H1.0質量部プロピレングリコール14.8質量部配向膜の形成上記のように鹸化処理した長尺状のセルロースアセテートフィルムに、下記の組成の配向膜塗布液をワイヤーバーで連続的に塗布した。60°Cの温風で60秒、更に100°Cの温風で120秒乾燥した。配向膜の厚みは0.7μmだった。[配向膜塗布液の組成]下記の変性ポリビニルアルコール100質量部水3710質量部メタノール1190質量部グルタルアルデヒド5質量部光重合開始剤イルガキュアー2959、チバスペシャルティケミカルズ株製3質量部ディスコティック液晶性化合物を含む光学異方性層の形成上記作製した配向膜に連続的にラビング処理を施した。このとき、長尺状のフィルムの長手方向と搬送方向は平行であり、フィルム長手方向に対して、ラビングローラーの回転軸は反時計回りに45°の方向とした。下記の組成のディスコティック液晶性化合物を含む塗布液を上記作製した配向膜上に3.6のワイヤーバーで連続的に塗布した。フィルムの搬送速度Vは36m/minとした。塗布液の溶媒の乾燥及びディスコティック液晶性化合物の配向熟成のために、120°Cの温風で90秒間加熱した。続いて、80°Cにて160W/cmの空冷メタルハライドランプアイグラフィックス株製を用いて、照度400mW/cm2、照射量100mJ/cm2の紫外線を照射して液晶性化合物の配向を固定化し、厚さ1.6μmの光学異方性層を形成し巻き取り、光学基材F1を得た。作製した光学基材F1は、550nmにおける面内レターデーションReが125nmあった。支持体の長さ方向に対して、遅相軸は時計回りに45°の方向であった。ディスコティック液晶性化合物の円盤面のフィルム面に対する平均傾斜角は90°であり、ディスコティック液晶がフィルム面に対して垂直に配向していることを確認した。光学異方性層側表面の算術平均粗さRaJISB0601:1998は0.01~0.04μmの範囲にあり、平滑性の高いものであった。[光学異方性層塗布液の組成]下記のディスコティック液晶性化合物100質量部下記アクリレートモノマー5質量部光重合開始剤イルガキュアー907、チバスペシャルティケミカルズ株製3質量部増感剤カヤキュアーDETX、日本化薬株製1質量部下記のピリジニウム塩0.5質量部下記のフッ素系ポリマーFP10.2質量部下記のフッ素系ポリマーFP30.1質量部メチルエチルケトン189質量部アクリレートモノマー:エチレンオキサイド変性トリメチロールプロパントリアクリレートV360、大阪有機化学株製<光学基材F2~F10の作成>光学基材F1に対し、光学異方性層に紫外線を照射する際の照射量を表1に記載した条件に変更した以外は光学基材F1の製造方法と同様にして光学基材F2~F10を作製した。作製した光学基材F2~F10はいずれも、550nmにおけるReが125nmであった。光学異方性層側表面の算術平均粗さRaJISB0601:1998は0.01~0.04μmの範囲にあり、平滑性の高いものであった。<光学基材F11~F17の作成>光学基材F1に対し、配向膜塗布液組成物中の光重合開始剤を表1に記載した量質量部に変更した以外は光学基材F1の製造方法と同様にして光学基材F11~F17を作製した。作製した光学基材F11~F17はいずれも、550nmにおけるReが125nmであった。光学異方性層側表面の算術平均粗さRaJISB0601:1998は0.01~0.04μmの範囲にあり、平滑性の高いものであった。<光学基材F18~F22の作成>光学基材F1に対し、光学異方性層塗布液中のアクリレートモノマーの量質量部と光学異方性層の膜厚μmを表1に記載のように変更した以外は光学基材F1の製造方法と同様にして光学基材F18~F22を作製した。作製した光学基材F18~F22はいずれも、550nmにおけるReが125nmであった。光学異方性側表面の算術平均粗さRaJISB0601:1998は0.01~0.04μmの範囲にあり、平滑性の高いものであった。<光学基材F23の作成>光学基材F1に対し、配向膜塗布液組成物中の変性ポリビニルアルコールを以下のものに変更した以外は光学基材F1の製造方法と同様にして光学基材F23を作製した。作製した光学基材F23は、550nmにおけるReが125nmであった。光学異方性層側表面の算術平均粗さRaJISB0601:1998は0.01~0.04μmの範囲にあり、平滑性の高いものであった。<光学基材F24~F26の作成>光学基材F1に対し、セルロースアセテートフィルムをT2~T4に変更した以外は光学基材F1の製造方法と同様にして光学基材F24~F26を作製した。作製した光学基材F24~F26はいずれも、550nmにおけるReが125nmであった。光学異方性層側表面の算術平均粗さRaJISB0601:1998は0.01~0.04μmの範囲にあり、平滑性の高いものであった。<光学基材F27~F34の作成>光学基材F1に対し、550nmにおける面内レターデーションReの値が表1に示す値になるように光学異方性層の厚みを変更した以外は光学基材F1の製造方法と同様にして光学基材F27~F34を作製した。光学異方性層側表面の算術平均粗さRaJISB0601:1998は全て0.01~0.04μmの範囲にあり、平滑性の高いものであった。<光学基材F35の作成>光学基材F1で使用した光学異方性層形成前の基材配向膜を形成したものの配向膜に連続的にラビング処理を施した。このとき、長尺状のフィルムの長手方向と搬送方向は平行であり、フィルム長手方向に対して、ラビングローラーの回転軸は反時計回りに45°の方向とした。配向膜上に特開2004-272202号公報の[0117]に記載の第1光学異方性用塗布液下記棒状液晶性化合物を含むを用い、550nmにおける面内レターデーションReが125nmになるように塗布量を調整し、照度400mW/cm2、照射量100mJ/cm2の紫外線を照射して液晶性化合物の配向を固定化し、光学異方性層を形成し巻き取り、光学基材F35を得た。棒状液晶性化合物作製した光学基材F35は、550nmにおける面内レターデーションReが125nmあった。支持体の長手方向に対して、遅相軸は時計回りに45°の方向であった。棒状液晶性化合物のフィルム面に対する平均傾斜角は0°であり、棒状液晶性化合物がフィルム面に対して水平に配向していることを確認した。光学異方性層側表面の算術平均粗さRaJISB0601:1998は0.01~0.04μmの範囲にあり、平滑性の高いものであった。<光学基材F36の作成>光学基材F35に対し、セルロースアセテートフィルムをT4に変更した以外は光学基材F35の製造方法と同様に光学基材F36を得た。支持体の長手方向に対して、遅相軸は時計回りに45°の方向であった。棒状液晶性化合物のフィルム面に対する平均傾斜角は0°であり、棒状液晶がフィルム面に対して水平に配向していることを確認した。550nmにおけるReが125nmあった。光学異方性層側表面の算術平均粗さRaJISB0601:1998は0.01~0.04μmの範囲にあり、平滑性の高いものであった。ハードコート層の積層下記に示す各層形成用塗布液を調製した。ハードコート層用塗布液HC-1の調製PET-3010060.0gビスコート36010036.0gイルガキュア1271003.2gCABポリマー20溶液7.0gSP-135溶液2.3gMIBK60.0gMEK26.0g上記ハードコート層用塗布液を孔径30μmのポリプロピレン製フィルターでろ過して塗布液を調製した。上記塗布液において硬化後のマトリックスの屈折率は1.525であった。使用した材料を以下に示す。PET-30:ペンタエリスリトールトリアクリレート、ペンタエリスリトールテトラアクリレートの混合物日本化薬株製ビスコート360:エチレンオキサイド変性トリメチロールプロパントリアクリレート[大阪有機化学株製]CABポリマー:セルロースアセテートブチレート20溶液イーストマンケミカル株製5311のMIBK溶液イルガキュア127:重合開始剤チバスペシャルティケミカルズ株製MEK:メチルエチルケトンMIBK:メチルイソブチルケトンレベリング剤SP13:下記フッ素ポリマーの5MEK溶液低屈折率層用塗布液Ln-1の調製各成分を下記のように混合し、MEK/MMPG-Acの90/10混合物に溶解して固形分5質量の低屈折率層塗布液を調製した。Ln-1の組成下記のパーフルオロオレフィン共重合体P-115質量部DPHA7質量部RMS-0335質量部下記の含フッ素モノマーM-120質量部中空シリカ粒子固形分として50質量部イルガキュア1273質量部使用した化合物を以下に示す。DPHA:ジペンタエリスリトールペンタアクリレートとジペンタエリスリトールヘキサアクリレートの混合物、日本化薬株製RMS-033:シリコーン系多官能アクリレートGelest製、Mwt=28000イルガキュア127:光重合開始剤、チバスペシャルティケミカルズ株製中空シリカ:中空シリカ粒子分散液平均粒子サイズ45nm、屈折率1.25、表面をアクリロイル基を有するシランカップリング剤で表面処理、MEK分散液濃度20MEK:メチルエチルケトンMMPG-Ac:プロピレングリコールモノメチルエーテルアセテート上記低屈折率層用塗布液は孔径1μmのポリプロピレン製フィルターでろ過して塗布液を調製した。上記低屈折率層用塗布液Ln-1を塗布硬化してなる低屈折率層の硬化後の屈折率は1.36であった。[光学フィルム試料の作製]光学フィルム試料101の作製上記で作製した光学基材F1をロール形態から巻き出して光学異方性層の表面に、ハードコート層用塗布液HC-1を使用し、特開2006-122889号公報実施例1記載のスロットダイを用いたダイコート法で、搬送速度30m/分の条件で塗布し、60°Cで150秒乾燥の後、更に窒素パージ下酸素濃度約0.1で160W/cmの空冷メタルハライドランプアイグラフィックス株製を用いて、照度400mW/cm2、照射量100mJ/cm2の紫外線を照射して塗布層を硬化させ巻き取った。ハードコート層の膜厚は10μmになるよう塗布量を調整した。更に上記で作成したハードコートフィルムをロール形態から巻き出してハードコート層が塗設されている側に低屈折率層用塗布液Ln-1を塗布し、光学フィルム試料101を作成した。低屈折率層の乾燥条件は60°C、60秒とし、紫外線硬化条件は酸素濃度が0.1体積以下の雰囲気になるように窒素パージしながら240W/cmの空冷メタルハライドランプアイグラフィックス株製を用いて、照度600mW/cm2、照射量300mJ/cm2の照射量とした。低屈折率層の屈折率は1.36、膜厚は95nmであった。光学フィルム試料102~123、127~139の作製上記で作製した光学フィルム試料101に対し表1に示すように、光学基材F1を光学基材F2~F36に変更した以外は光学フィルム試料101と同様にして光学フィルム試料102~123、127~139を作成した。光学フィルム試料124の作製上記で作製した光学フィルム試料101に対しハードコート層用塗布液HC-1を塗布した後の照射量を100mJ/cm2から300mJ/cm2に変更し、低屈折率層を積層しない点を変更した以外は光学フィルム試料101と同様にして光学フィルム試料124を作成した。光学フィルム試料125の作製上記で作製した光学フィルム試料101に対しハードコート層も低屈折率層も積層しないもの、すなわち、光学基材F1を光学フィルム試料125とした。光学フィルム試料126の作製上記で作製した光学フィルム試料101に対し光学基材F1をセルロースアセテートフィルムT1に変更した以外は光学フィルム試料101と同様にして光学フィルム試料126を作成した。この構成では光学異方性層が積層されていなかった。光学フィルム試料140の作製上記で作製した光学基材F35と光学フィルム試料126を粘着剤で貼合し、光学フィルム試料140を作成した。貼合面は光学基材F35の光学異方性層と光学フィルム試料126のハードコート層を積層していない面である。以下の方法により光学フィルムの諸特性の測定を行った。光学フィルムの特性の測定1密着性評価光学フィルムのハードコート層を有する側の表面に、カッターナイフで碁盤目状に縦11本、横11本の切り込みを入れて合計100個の正方形の升目を刻み、日東電工株製のポリエステル粘着テープNO.31Bを圧着して密着試験を行い、剥がれの有無を目視で観察した。100個の升目中に剥がれが20升未満の場合は、同場所で密着試験を行った。繰り返し試験を最高2回行った。剥がれの有無を目視で観察し、下記の5段階評価を行った。結果を表2に示した。◎:密着試験2回で100個の升目中に剥がれが全く認められなかったもの○:密着試験2回で100個の升目中に剥がれが1~5升のもの△:密着試験2回で100個の升目中に剥がれが6~19升のもの×:密着試験2回で100個の升目中に剥がれが20升以上であったもの××:密着試験1回で100個の升目中に剥がれが20升以上であったものなお、表2において、密着性が◎以外の結果であったものについては、主にどこの界面での剥離が起こったかを記載した。異方層とあるものは、光学異方性層と配向膜との界面で剥離が起こったもの、HC層とあるものは、ハードコート層と光学異方性層との界面で剥離が起こったものを表す。2平均反射率積分球反射率光学フィルムの裏面、すなわちハードコート層が塗設されていない側の表面をサンドペーパーで粗面化した後に黒色インクで処理し、裏面反射をなくした状態で、表面側を、分光光度計日本分光株製を用いて、380~780nmの波長領域において、分光反射率を測定した。結果には450~650nmの積分球反射率の算術平均値を用いた。結果を表2に示した。3鉛筆硬度耐傷性の指標としてJISK5400に記載の鉛筆硬度評価を行った。光学フィルムを温度25°C、湿度60RHで2時間調湿した後、ハードコート層側の表面に、JISS6006に規定する2H~5Hの試験用鉛筆を用いて、4.9Nの荷重にて、鉛筆で引っ掻き試験を5回繰り返し、温度25°C、湿度60RHの条件で24時間放置した後に、以下の基準で評価し、OKとなる最も高い硬度を評価値とした。結果を表2に示した。鉛筆硬度が2Hに満たないもの表2において<2Hと記載したものは問題のレベルである。OK:5回の評価において傷が2つ以下NG:5回の評価において傷が3つ以上4380nmの透過率透明支持体を25°C60RHで2時間放置した後、透過率を分光光度計U-3210{株日立製作所}を用いて380nmの透過率を測定した。結果は前述したとおり、セルロースアセテートフィルムT1が3.8、セルロースアセテートフィルムT2、T3、及びT4が90であった。5残存二重結合率の測定各光学フィルムの製造過程において、光学異方性層を塗布乾燥未硬化した時点で、光学異方性層を削り取ったサンプルと、光学異方性層を塗布乾燥硬化した時点で光学異方性層を削り取ったサンプルを採取し夫々のサンプル01mgに対して、KBr粉末2mgを加え、黄色灯下でよく混合し測定試料とした。FT-IR装置を用いて、400cm-1~4000cm-1の波長領域を測定し、C=C結合由来の810cm-1のピーク強度を求めた。各試料に対し、塗布乾燥のみのUV未硬化品のピーク強度=二重結合残存量Aと、塗布乾燥硬化した半硬化品のピーク強度Bを求めた。各層についてB/Aを計算し、残存二重結合率を算出した。表2において、光学異方性層を有さない試料においては、残存二重結合率の欄には-を記載した。[偏光板及び画像表示装置の作製]上記作製した光学フィルムは、画像表示装置での評価を行うため、以下の偏光板加工を行い画像表示装置での評価を行った。上記で作製した光学フィルムの表面をアルカリ鹸化処理した。1.5規定の水酸化ナトリウム水溶液に55°Cで2分間浸漬し、室温の水洗浴槽中で洗浄し、30°Cで0.1規定の硫酸を用いて中和した。再度、室温の水洗浴槽中で洗浄し、更に100°Cの温風で乾燥した。続いて、厚さ80μmのロール状ポリビニルアルコールフィルムをヨウ素水溶液中で連続して5倍に延伸し、乾燥して厚さ20μmの偏光膜を得た。ポリビニルアルコールクラレ製PVA-117H3水溶液を接着剤として、前記のアルカリ鹸化処理した各フィルムと、同様にアルカリ鹸化処理したVA用位相差フィルム富士フイルム社製550nmにおけるRe/Rth=50/125を用意し、光学フィルムの光学異方性層又はハードコート層を積層していない面とVA用位相差フィルムの製膜時のエア面が偏光膜側となるようにして偏光膜を間に挟んで貼り合わせ、光学フィルムとVA用位相差フィルムが偏光膜の保護フィルムとなっている偏光板101~140を作製した。このとき光学フィルムの遅相軸と偏光子の吸収軸のなす角度が45度になるようにした。実装TV:SAMSUNG社製UN46C70003D-TVの視認側の偏光板をはがし、上記作製した偏光板のVA用位相差フィルムとLCセルを粘着剤を介して貼合し、立体表示装置を作製した。LCシャッターメガネ:SAMSUNG社製SSG-2100ABLCシャッターメガネの視認者側と反対側パネル側の偏光板をはがし、そこに上記作製した光学フィルム試料101の透明支持体側を粘着剤を介して貼合し、LCシャッターメガネを作製した。ここでメガネに貼合した光学フィルムの遅相軸は、TVに貼合した偏光板に含まれる光学フィルムの遅相軸と直交するようにした。表示装置の評価蛍光灯のある部屋で、パネル面の照度がおよそ200luxとなる環境下で、上記作製したLCシャッターメガネをかけ、3D映像を鑑賞した。画像の評価は、3D画像の正面から見た時の立体感及び正面と斜めから見た時のクロストークを以下の基準で官能評価した。[立体感]正面から観察し、立体感が見られるものを○、立体感が見られないものを×とした。[クロストーク]正面と斜め45°方向から見た時のクロストーク二重像を観察し、以下の4段階評価を行った。◎:クロストークが全く見えない。○:よく観るとクロストークはあるが気にならない。△:クロストークが僅かに見える。ここまでが許容レベル×:クロストークがはっきり見える。問題のレベル上記の各項目での評価結果を表1及び2に示す。表1及び2に示す結果から以下のことが明らかである。1.透明支持体上に配向膜、光学異方性層、ハードコート層がこの順で、直接接して積層された光学フィルムにおいて、光学異方性層が不飽和二重結合を有する液晶化合物を含有する組成物から形成され、光学フィルムの550nmにおける面内レターデーションが80~200nmであり、波長550nmにおける厚さ方向のレターデーションが-70~70nmであるものは立体表示装置に適している。2.Nzファクターが0~1のものは更に斜め方向のクロストークが少なく、表示性能に優れている。試料No.127~No.129の比較等3.光学異方性層を有する光学フィルム上にハードコートフィルムを粘着剤で貼合したものは厚みが厚い。試料No.140に対し、試料No.138等4.本発明における光学異方性層は不飽和二重結合を有する円盤状液晶性化合物や不飽和二重結合を有する棒状液晶性化合物から形成することができる。5.円盤状液晶化合物で光学異方性層を形成したものは、棒状液晶化合物から光学異方性層を形成したものに対し、斜め方向のクロストークが見えず、視認性に優れていた。試料No.138,139に対し、試料No.101等6.配向膜に二重結合を導入することで、不飽和二重結合を有する液晶性化合物で形成した光学異方性層との間を共有結合させることができ、密着に優れている。試料No.123に対し、試料No.101等7.残存二重結合を30以上残して光学異方性層を形成した後にハードコート層を形成した本発明は光学異方性層とハードコート層に間を共有結合することができ、密着性に優れている。試料No.101~No.110等8.光学異方性層を20mJ/cm2以上の照射量で硬化した本発明は光学異方性層と不飽和二重結合を導入した配向膜を共有結合で結合することができ、密着性に優れている。試料No.101~No.110等9.不飽和二重結合を導入した配向膜に光重合開始剤を導入することで、配向膜と光学異方性層間の密着を強化することができる。試料No.101、No.111~No.117等10.光学異方性層に多官能アクリレートモノマーを導入はしたものは光学異方性層とハードコート層との間の密着性に優れている。試料No.101、No.118~No.122等"